⑴本件審決が，第２予告で認定された課題と異なる認定をしたことア本件審決は，本件訂正発明の課題を前記第２の３⑵アのとおり認定した。しかし，本件訂正発明の課題につき，第２予告では，「補償膜において，広い視野範囲にわたり，例えば輝度の増大といった光学的性質を改善すること」及び「補償膜を構成する重合性液晶組成物を製造するにあたり，配向，及び重合に高温を要しないものとすること」にあるとして，２点を並列に挙げていた。本件審決はこれをひとまとめにしており，第２予告の認定とは明らかに異なる。また，「高温を要しないこと」につき，第２予告では，「本件訂正発明１の「式I」の定義を満たすメソゲンの全てが「ホメオトロピックまたは傾斜したホメオトロピック分子配向を有する補償膜」を好適に作製できる範囲にあるとは認められない」としていた。本件審決の認定は，第２予告と異なると共に，本件訂正明細書の記載とも異なる。
さらに，第１予告では，課題につき第２予告と同様の認定がされていたところ，当時の訂正発明のいずれもサポート要件を満たすものとして通知されている。このため，第１予告以降，サポート要件についてさほど議論はなされなかった。しかも，サポート要件に係る判断が第２予告で覆った具体的な理由も示されていない。このような経緯を踏まえると，第２予告のサポート要件違反の理由につき，低融点を必要条件とし，また融点とホメオトロピック配向性との関係性を前提とするものに本件審決で変化する理由について，第２予告の文脈からは推測できない。イ以上のとおり，本件審決は，サポート要件に関し，第２予告に至るまで低融点であることが課題解決のための必要条件であることや融点とホメオトロピック配向性との関係性が前提となっていることを明確に提示しないままなされたものであり，原告からその点に関する主張立証や訂正請求の機会を奪った点で，特許法１６４条の２第１項の規定に反する。
⑵第２予告で指摘していない式   Iの例をサポート要件違反の根拠としたこと本件審決は，本件訂正明細書の例１Ａ～例３の化合物⑴～⑹以外のメソゲンの例として，括弧書で例を挙げた上，ホメオトロピック又は傾斜したホメオトロピック分子配向を有する補償膜を好適に作製できる範囲にあるとは認められず，本件訂正発明の課題を解決できないなどと判断した。
しかし，本件審決が示す例は，いずれも技術常識からは通常あり得ない置換基の組合せに基づくものである。
また，第２予告では，前記化合物⑴～⑹以外のメソゲンは本件訂正発明の課題を解決できない旨の指摘がされてはいるものの，その例は一切記載されていない。そもそも，本件審決で例示された前記メソゲン化合物については，審尋での質問に対して原告が回答したところ，第２予告において，そのようなメソゲン化合物の例について言及されなかったとの経緯がある。こうした経緯からは，このような技術常識に反するメソゲン化合物についての問題は特段の訂正請求を要することなく解消したものと解するのが相当であり，仮にその点になお疑義があるとすれば更なる審決の予告が当然なされるべきである。
しかるに，本件審決は，一旦解消した問題を不意打ち的に蒸し返して判断したものであり，原告から問題点の解消に係る主張立証や訂正請求の機会を奪った点で，特許法１６４条の２第１項の規定に反する。
⑶進歩性要件につき，本件訂正発明に係る好適なホメオトロピック配向の効果の有無を最後まで認定することなく審決した点に審理不尽があること本件審決は，いずれの本件訂正発明についても，原告が主張した効果を認めるのか認めないのか，何をもって当業者が予測し得る範囲なのかなど，効果の具体的な評価検討を行わなかった。
発明の進歩性の認定には，通常，効果の有無の認定，評価，判断が不可欠なところ，本件審決は，これとは異なる手法によって進歩性を判断し，その特殊な審理手法を採用する理由も述べていない。この点で，本件審決は，審決をするのに熟したとはいえないにもかかわらずされたものであり，審理不尽により特許法１６４条の２第１項の規定に反する。
⑷第２予告で認定された引用発明が本件審決では別の発明にすり替わったことア本件訂正発明１４の新規性要件の判断において，第２予告及び本件審決は，いずれも本件訂正発明１４と引用例記載の発明との対比により，本件訂正発明１４には新規性欠如の無効理由がある旨を判断した。
しかし，第２予告における引用発明は引用例の実施例１６等の記載に基づいて認定されたのに対し，本件審決における引用発明は，第２予告の引用発明から更に引用例の実施例４１及び４２の記載を考慮して認定された。このため，原告は，本件審決の判断について，あらかじめ訂正請求の機会や意見申立ての機会を与えられなかった。
このことと，上記変更の理由が述べられていない審理不尽が相俟って，本件審決は，特許法１６４条の２第１項の規定に反する。
⑸第２予告での新規性欠如との理由が本件審決では新規性欠如かつ進歩性欠如
という理由に変化したこと
本来，ある特許発明について新規性違反の無効理由があると認められる場合，当該特許発明について進歩性違反の無効理由はもはや存在し得ず，新規性違反と進歩性違反との無効理由が同時に存在することはあり得ない。したがって，本件審決による新規性違反と進歩性違反との両論併記自体，無効理由として不備である。
また，第２予告の無効理由と本件審決の無効理由は，実質上も形式上も一致していない。
これらの点から，本件審決は，特許法１６４条の２第１項の規定に反する。
〔被告の主張〕
⑴本件審決の認定した課題と第２予告の認定した課題との対比ア本件審決が認定した本件訂正発明と第２予告が認定した本件訂正前の発明とは，その認定した課題は同じであり，発明を無効とする理由も実質的に同じであるから，本件審決が判断の対象とした無効理由は「審判の請求を理由があるとする審決の予告をしていないもの」（特許法施行規則５０条の６の２第３号）に当たらない。
したがって，この点について，第３の審決の予告をせずに本件審決をしたことに手続上の違法はない。
⑵本件審決中の例示について
第２予告において，本件訂正明細書記載の例１Ａ～例３の化合物⑴～⑹以外のメソゲン化合物の例につき言及がなかったとしても，前記のとおり，第２予告及び本件審決の対象とする無効理由は同一である。


また，「技術常識に反するメソゲン化合物についての問題は特段の訂正請求を要することなく解消」するわけがなく，そのようなメソゲンを含む化合物⑴～⑹以外の式Iのメソゲン化合物について指摘する第２予告がされたのであれば，それに対応して訂正請求すべきは当然である。原告は，にもかかわらず訂正をしなかったのであり，第３の審決の予告をする必要はない。
したがって，この点につき，本件審決は，特許法１６４条の２第１項の規定に反しない。
⑶第２予告及び本件審決における，新規性及び進歩性に係る無効理由の対比ア第２予告における引用発明１Ａと本件審決における引用発明１Ａは，主に重合性液晶組成物（Ｆ）を用いる点で一致し，後者の引用発明１Ａを得るための重合性液晶組成物（Ｆ－３）に含まれる式（Ｎ－ａ）の化合物は，任意成分である第３の単官能（メタ）アクリレート化合物の一つにすぎない。また，前者の引用発明１Ａを得るための重合性液晶組成物（Ｆ－１）と後者の重合性液晶組成物（Ｆ－３）は，いずれも配向させる前のものである。
したがって，第２予告と本件審決がそれぞれ対象とする無効理由は，実質的に同じである。
そうすると，本件審決が判断の対象とした無効理由は，「審判の請求を理由があるとする審決の予告をしていないもの」（特許法施行規則５０条の６の２第３号）には当たらず，第３の審決の予告をせずに審決したことに手続上の違法はない。
イ効果の参酌について
原告が甲３４－１に基づいて主張する効果は本件訂正明細書に記載されておらず，本件訂正発明４それ自体は，「ホメオトロピックまたは傾斜したホメオトロピック配向を有する」ものにすぎない。このような本件訂正発明４の効果は，引用例の記載から予測し得る範囲内のものである。
したがって，本件審決の時点において，本件無効審判事件は「審決をするのに熟した場合」にあったとするのが合理的かつ自然である。
ウ本件訂正発明１４について
(ア)前記のとおり，本件審決における本件訂正発明１４についての，引用発明１Ａとの対比及び判断における無効理由は，第２予告のそれと実質的に同じである。原告は，第２予告の記載を見れば，本件訂正前の発明１４が本件審決の引用発明１Ａを得るための重合性液晶組成物（Ｆ－３）とも同じ物であり，特許法２９条１項３号に該当すると当然に推論できたのであって，原告は，この点につきあらかじめ訂正請求の機会や意見申立ての機会を与えられていたというべきである。(イ)第２予告で示された新規性欠如との理由が，本件審決では新規性欠如と進歩性欠如に変化したことについては，本件訂正発明１４が，「ホメオトロピック分子配向または傾斜したホメオトロピック分子配向を有する少なくとも１つのアニソトロピックポリマー層を含む補償膜の調製に用いられるための」という発明特定事項を有するものになったことによるものであり，このことは，本件審決及び第２予告の対象とする無効理由が実質的に同一であることとは関係がない。本件審決の「本件訂正発明１４についての特許は，無効理由２により無効とするべきものである。」との判断は，あくまで予備的なものにすぎない。２取消事由２（サポート要件の判断の誤り）について
〔原告の主張〕
⑴本件訂正発明の課題の認定
ア本件訂正明細書の記載から把握される本件訂正発明の課題(ア)本件訂正明細書は，「本発明の課題の一つは，これらの性質を有する補償膜を提供することである。」などとし，本件訂正発明（請求項に記載の構成）に従い，「ホメオトロピック配向または傾斜したホメオトロピック配向を有する補償膜」を提供することが，その課題を解決する手段であるとしている。前記「これらの性質を有する補償膜」とは，「ホメオトロピック配向または傾斜したホメオトロピック配向を有する補償膜」であるから，本件訂正発明の課題は，「ホメオトロピック配向または傾斜したホメオトロピック配向を有する補償膜を提供すること」にほかならない。
(イ)本件訂正明細書には，重合に高温を要する場合の問題点や広帯域反射型コレステリック偏光板用としての問題点等が指摘され，それらの欠点を有していないことが望まれる旨の記載は見られる。
しかし，高温を要しないことや重合性液晶混合物の融点が１００℃以下であることが本件訂正発明にとっての必要条件であること，広帯域反射型コレステリック偏光板用として用いることができないと本件訂正発明が成り立たないこと，高温を要するとホメオトロピック配向又は傾斜したホメオトロピック配向を有する補償膜を提供できないことなどについて，本件訂正明細書から読み取ることはできない。
イ本件審決における課題の認定
本件審決は，本件訂正明細書には「良好な配向を備えたポリマーフィルムを得るためには，重合性メソゲン物質の混合物の液晶層でホメオトロピック配向または傾斜したホメオトロピック配向状態で重合を行うべきであり，好ましくは１００℃またはそれ以下の低融点を有する重合性混合物を使用する必要があり，これにより低温で混合物の液晶相において硬化を行うことができる」旨及び「良好なホメオトロピック配向を備えたポリマーフィルムを得るためには，１００℃以下の低融点を有する重合性混合物を使用することが必要である」旨の記載がされていると認定したが，そのような記載はない。本件訂正明細書は，「低融点を有する重合性混合物を使用する必要がある」のではなく，そのような混合物を「使用すると好ましい」としているのである。その「好ましい」理由は，重合操作を容易にするためや大量生産に重要であるからであって，低融点であることがホメオトロピック配向を有するポリマーフィルム製造の必要条件である旨本件訂正明細書が記載しているとする本件審決の認定は誤りである。
よって，本件審決には，解決すべき課題に関する認定に誤りがある。
⑵サポート要件に関する判断の誤り
ア前記のとおり，本件訂正発明の課題は，「ホメオトロピック配向または傾斜したホメオトロピック配向を有する補償膜を提供すること，このような補償膜を備えた液晶表示デバイスを提供すること，このような補償膜を作製するのに用いられる重合性液晶混合物を提供すること」である。したがって，本件において，サポート要件は，本件訂正発明が，その課題である広い視野範囲にわたる光学的性質の改善を解決する，好適なホメオトロピック配向性を有する補償膜を提供するものであるか否かによって判断されるべきである。


そして，本件訂正発明の式Iで表される重合性メソゲン化合物のスペーサー基の有無が好適なホメオトロピック配向性を決定付ける傾向を示すことは，本件訂正明細書の記載や実験レポ－ト（甲３４－１）により実証されている。したがって，本件訂正発明は，「ホメオトロピックまたは傾斜したホメオトロピック分子配向を有する補償膜」によって，「補償膜において，広い視野範囲にわたり，例えば輝度の増大といった光学的性質を改善する」という課題を解決するものである。
イ他方，本件審決は，「高温を要するもの」が存在するという甲１及び９を根拠にして，課題を解決できないと判断している。
しかし，甲９には，一般式（Ｒ－２）に相当する化合物には高融点のメソゲン化合物が含まれる旨記載されるにとどまる。
また，甲１は，融点が８０℃以下程度の液晶組成物を用いると，作製される光学異方フィルムのメソゲンの配向が「不均一となる」ことを述べているにすぎない。この「融点が８０℃以下」という事項は，本件訂正明細書の記載によれば好ましい融点の範囲内であり，特に好ましい６０℃以下の範囲ではないにすぎない。そもそも，本件訂正明細書には，１００℃以下でないとホメオトロピック配向を備えたポリマーフィルムを得られないなどとは記載されていない。さらに，「配向が不均一」とは，メソゲンの配向が，場所によらず均等であるのではなく，場所場所で同じではない状態になることをいうのであって，「配向が不均一」であることは，ホメオトロピック配向にならないことを意味しない。したがって，甲１の記載は，本件訂正発明が本件訂正明細書記載の課題を解決できないとする証拠にはならない。ウ以上のとおり，本件審決は本件訂正明細書の記載を読み誤り，その記載から把握されるべき課題を誤認し，また，甲１記載の従来技術の理解を誤ったことに基づき，本件訂正発明の課題を誤って認定した。このような認定に基づきなされた本件審決によるサポート要件違反の判断は，それ自体失当である。⑶式Ｉの反応性メソゲンの全てがホメオトロピック又は傾斜したホメオトロピック分子配向を有する補償膜を好適に作製できる範囲にないとの認定について前記のとおり，サポート要件の充足性の認定に際し，本件訂正明細書の例１Ａ～例３の化合物⑴～⑹以外のメソゲンの例として本件審決が挙げた例は，技術常識からは通常あり得ない置換基の組合せに基づくものばかりであり，審尋に対する原告の回答により既に解消した問題点である。また，本件審決は，前記例示されたもの以外の化合物を例示しておらず，あるとしてもそのような化合物に基づくサポート要件違反の理由も具体的に指摘していない。
そうである以上，サポート要件違反の根拠はない。
また，サポート要件の充足性の判断に当たり，出願時における技術分野の技術常識及び本件訂正発明の具体的な検討を行うことなく，本件訂正明細書に記載された化合物が特許請求の範囲に記載された化合物の一部にとどまることをもって，直ちにサポート要件充足性を否定することは許されないところ，本件審決は，この点においても審理不尽の違法がある。
⑷小括
以上のとおり，本件審決は，本件訂正明細書の記載の解釈を誤り，本件訂正発明が解決しようとする課題を誤って認定したことに基づきサポート要件違反とした点で違法である。
〔被告の主張〕
⑴本件訂正発明の解決しようとする課題及び課題解決についてア本件訂正明細書の記載に接した当業者には，本件訂正発明の解決しようとする課題が，本件審決が認定したとおりであると理解される。イ本件訂正発明の式   Iで表される化合物は，共通する化学構造がない極めて広範なものである。このような本件訂正発明で用いられるメソゲンは，アクリレート基以外の重合性基，例えばメタクリレート基を有するものであってよいが，本件訂正明細書には，当業者が当該メソゲンの有用性を認識できる程度の記載はない。それどころか，当該メソゲンは良好な配向という点では有用でないというのが当業者の認識であった。そうすると，当業者は，当該メソゲンが「ホメオトロピックまたは傾斜したホメオトロピック分子配向を有する補償膜」を好適に作製できる範囲にあるなどとは推論しない。
また，本件訂正明細書の記載から，当業者は，上記課題を解決し，良好なホメオトロピック配向を備えたポリマーフィルムを得るためには，低融点を有する重合性混合物を使用することが必要であると推論する。実際，様々な文献において，高融点の重合性化合物については，これを用いて作成される光学異方フィルムのメソゲンの配向が不均一になるといった欠点があることが指摘されている。これに対し，本件訂正発明は，配向させる重合性メソゲン物質の混合物が高融点のものであってよく，しかも，上記課題を解決するための発明特定事項も有していない。そうすると，当業者は，本件訂正発明につき，上記課題を解決するものではなく，良好な配向を備えるものでもないと認識する。
さらに，本件訂正明細書記載の例１Ａのポリマーフィルムは光学的に透明であるが，それを用いた図３の装置のリターデーションは対称ではない。しかも，フィルムは，配向性が悪いと光の散乱により不透明になることは，当業者の技術常識である。このため，本件訂正明細書の記載に接した当業者は，極めて広範な本件訂正発明が，対称なリターデーションを有し光学的に透明であるという効果を奏するものであるとも認識しない。
ウ原告は，本件訂正発明の課題につき，「ホメオトロピック配向または傾斜したホメオトロピック配向を有する補償膜を提供すること」にほかならないなどと主張する。
しかし，本件訂正明細書の「本発明の課題の一つは，これらの性質を有する補償膜を提供することにある」，「これらの課題が，本発明に従い」の記載における「これらの性質」，「これらの課題」とは，先行する「ＪＰ０５－１４２５３１に記載されているような液晶の配向はしばしば，達成が困難であり，また高温を要する。…。しかしながら，この刊行物に記載されている１種のみの重合性化合物を含有する重合性液晶組成物は一般に，高融点を示し，従って配向および重合に高温を要し，これはこのような膜を製造する場合，重要な欠点である。」との記載を受けたものであって，この後にある「ホメオトロピック配向または傾斜したホメオトロピック配向を有する補償膜を提供することによって達成することができる。」との記載を受けたものでないことは，当業者に明白である。したがって，原告の主張は，本件訂正明細書の記載に基づかない主張である。
⑵サポート要件に関する判断について
アこの点に関する原告の主張は，その前提とする本件訂正発明の課題についての誤った理解に基づくものである。
イ「配向が不均一」であることはホメオトロピック配向にならないことを意味するか否かは，本件訂正発明が前記課題を解決するものではなく，良好な配向を備えるものでもないという本件訂正明細書の記載に接した当業者の認識を左右するものではない。


ウ本件審決の例示について
本件審決が括弧内で示した例示につき，第２予告で指摘がないことをもって既に解消したものと理解されるか否かは，第２予告で指摘された問題点が解消されたか否かとは関係がない。
第２予告が指摘した「化合物⑴～⑹以外のメソゲン…の全てが「ホメオトロピックまたは傾斜したホメオトロピック分子配向を有する補償膜」を好適に作製できる範囲にあるとは認められない。」という問題点は，本件訂正によって解消されていない。また，本件審決が括弧内で示した例示が「技術常識からは通常あり得ない置換基の組み合わせに基づくものばかり」であるのであれば，原告は，極めて広範な本件訂正発明１の「式I」の定義を満たすメソゲンの全てが「ホメオトロピックまたは傾斜したホメオトロピック分子配向を有する補償膜」を好適に作製できる範囲にはないと知りながら，訂正する機会を何度も与えられても訂正をしなかったことになる。
３取消事由３（新規性及び進歩性の判断の誤り）について
〔原告の主張〕
⑴本件訂正発明１４に係る新規性判断の誤り（取消事由３－１）についてア本件審決は，引用発明１Ａについて，「重合性液晶組成物」という「物」の用途には，ホメオトロピック配向した光学異方フィルムの調製に用いられる用途も含まれているとした上で，本件訂正発明１４と引用発明１Ａの用途の相違につき実質的な差異があるとは認められないと判断した。
しかし，引用発明１Ａの重合性液晶組成物は，これを光重合させて得られるフィルムがツイステッドネマチック配向の光学異方フィルムであると明確に定義されるものであるから，上記用途も含まれると認定することは，引用発明１Ａを本件訂正発明１４との対比に際して再び定義し直すに等しく，許容されない。また，相違点１５に係る認定とも矛盾する。
イ用途発明として新規性が認められることについて本件訂正発明１４の重合性メソゲン物質の混合物は，これを「ホメオトロピック分子配向または傾斜したホメオトロピック分子配向を有する少なくとも１つのアニソトロピックポリマー層を含む補償膜の調製に用いられるため」という用途に供することにより，重合性メソゲン物質の混合物を基板に塗布しただけで，光学的に透明であり，垂直入射で見た場合に複屈折を伴わず，かつ視角の増大とともに増加する複屈折率を伴う，メソゲン基のホメオトロピック配向を示す，好適なホメオトロピック配向補償膜等が得られる，という属性が発見されたものである。このような属性はいかなる文献にも記載されていない。したがって，本件訂正発明１４の用途は，未知の属性である。
また，本件訂正発明１４の重合性メソゲン物質の上記属性により見出された用途は，従来知られている範囲とは異なる新たなものといえる。以上より，仮に，引用発明１Ａから重合性液晶組成物（Ｆ－４）の発明を認定することができたとしても，用途限定が付された本件訂正発明１４は，引用発明１Ａと文言上明確に相違する。
⑵本件訂正発明４，８，１０，１２，１４，２６，３１及び３３に係る進歩性
判断の誤り（取消事由３－２）について
ア本件訂正発明４について
(ア)相違点の認定について
ａ本件審決は，本件訂正発明４と引用発明１Ａの相違点として相違点２～４を挙げているところ，相違点を細かく分断していること自体が適切ではない。むしろ，相違点２～４を統合した「本質的にａ１，ａ２，ｂ，ｃ，ｄからなることを特徴とする重合性メソゲン物質の混合物の重合あるいは共重合によって得られる少なくとも一つのアニソトロピックポリマー層がホメオトロピックまたは傾斜したホメオトロピック分子配向を有することを特徴とし，補償膜が２枚または３枚以上のアニソトロピックポリマー層を含み，これらの層の少なくとも１枚がホメオトロピックまたは傾斜したホメオトロピック分子配向を有する複合補償膜である」ことを相違点（以下「相違点Ａ」という。）とすべきである。
ｂそうすれば，本件審決とは異なり，ホメオトロピック分子配向を有するアニソトロピックポリマー層の形成に好適な重合性メソゲン物質の混合物を選択的に用いて調製されたホメオトロピック分子配向を有する複合補償膜を採用する動機付けを，単に引用例に（６ｍ）化合物が記載されていることをもって導くことはできなかったはずである。
ｃ本件審決は，相違点２～４のいずれについても，ホメオトロピック分子配向を有するアニソトロピックポリマー層の形成に好適な重合性メソゲン物質の混合物を選択的に用いたホメオトロピック分子配向を有する複合補償膜を採用することにより格別な効果を奏することについて考慮することなく，進歩性欠如の結論に至っている。
しかし，そもそも本件訂正発明は，所定のＳｐ－Ｘ基を有する式Ｉの化合物自体の特性に基づき，本質的に当該化合物からなる混合物を基板に塗布するだけで好適なホメオトロピック配向光学補償膜を調製できるという新しい発見に基づき完成した発明であって，所定のＳｐ－Ｘ基を有する化合物から本質的になる混合物をホメオトロピック配向光学補償膜の調製のために選択的に用いること自体に格別の意義がある。引用例を含む本件優先日前のいずれの文献にも，このような混合物をホメオトロピック配向光学補償膜の調製のために用いた例は見当たらない。ｄ引用発明１Ａは，所定のＳｐ－Ｘ基を有する化合物から本質的になる混合物から調製された光学補償膜を配置する液晶表示デバイスに係るものであるが，その光学補償膜はあくまでもツイステッドネマチック配向補償板であって，ホメオトロピック配向補償板を示唆するものでも，その好適なホメオトロピック配向性を呈することを示唆するものでもない。したがって，本件訂正発明４が奏する効果を考慮すれば，相違点Ａに係る構成は容易に想到できない。
(イ)各相違点に係る構成の容易想到性の判断の誤り
ａ相違点２について


前記のとおり，引用発明１Ａは，ツイステッドネマチック配向補償板を配置する液晶表示素子の発明であって，ホメオトロピック配向補償板を配置する液晶表示素子に係るものではなく，これを示唆するものでもない。また，一般式（Ｒ－２）の化合物については，１００％の量で用いた場合の例において，予期しない熱重合に起因して光学異方性フィルムの配向が不均一になるという欠点が指摘されている。このため，これを引用発明１Ａの「重合性液晶化合物」に更に含むようにすることにつき，少なくとも積極的な動機付けは阻害されている。これを含むようにするとの示唆があるとしても，その示唆が，敢えて引用発明１Ａにおけるツイステッドネマチック配向補償板の調製のための動機付けになるとする根拠はない。まして，ツイステッドネマチック配向補償板をホメオトロピック配向補償膜に代え，その調製のために（Ｒ－２）化合物を更に含ませることは，どこにも示唆がない。
ｂ相違点３について
引用発明１Ａは，所定のＳｐ－Ｘ基を有する化合物から本質的になる混合物から調製された光学補償膜を配置する液晶表示デバイスに係るものであるが，前記のとおり，その光学補償膜はあくまでもツイステッドネマチック配向補償板であって，ホメオトロピック配向補償板を配置するものではなく，また，これを示唆するものでも，その好適なホメオトロピック配向性を呈することを示唆するものでもない。
ｃ相違点４について
前記のとおり，引用発明１Ａのツイステッドネマチック配向補償板をホメオトロピック配向補償板とすることは容易ではなく，たとえ本件審決で認定されるような常套手段が存在したとしても，そもそもこのような常套手段をホメオトロピック配向補償板に適用する動機付けはない。
(ウ)小括
以上のとおり，本件訂正発明４の引用発明１Ａに対する進歩性に係る本件審決の判断には誤りがある。
イ本件訂正発明１４について
本件審決は，仮に用途限定に関する相違点１５に実質的な差異があるとしても，引用例の記載から，「ホメオトロピック配向」とすることは当業者が容易に想到し得ると判断した。
しかし，引用発明１Ａの光学補償膜はあくまでもツイステッドネマチック配向補償板であって，ホメオトロピック配向補償板を示唆するものでも，その好適なホメオトロピック配向性を呈することを示唆するものでもないこと，本件訂正発明１４は，所定のＳｐ－Ｘ基を有する式Iの化合物自体の特性に基づき，本質的に当該化合物からなる混合物を基板に塗布するだけで好適なホメオトロピック配向光学補償膜を調製できるという効果を奏するものであり，引用例を含む本件優先日前のいずれの文献にも，このような混合物をホメオトロピック配向光学補償膜の調製のために用いた例は見当たらないことは，いずれも前記のとおりである。したがって，相違点１５に基づく本件訂正発明１４の進歩性に関する本件審決の認定，判断は誤りである。
ウ本件訂正発明８，１０，１２及び２６について
本件審決が，相違点を相違点９と３，相違点１２と３又は相違点２と３のように細かく分断していること自体が適切でない。すなわち，相違点２及び３を分けて認定することが誤りであることは，前記のとおりである。また，相違点９及び１２は，Ｓｐ－Ｘ基を有する式Iの化合物の存否に関する相違点である点で，相違点２と同様の趣旨であるから，相違点２及び３と同様に考えられる。したがって，本件訂正発明８，１０，１２及び２６の進歩性に関する本件審決の判断には誤りがある。
エ本件訂正発明３１及び３３について
本件審決が相違点を相違点９と３又は相違点１２と３のように細かく分断して認定することが誤りであることは，前記のとおりである。したがって，本件訂正発明３１及び３３の進歩性に関する本件審決の判断には誤りがある。
⑶本件訂正発明６及び７に係る進歩性判断の誤り（取消事由３－３）について本件訂正発明６及び７は，式Ｉの化合物が，Ｓｐ－Ｘとして「炭素原子１～３個を有する直鎖状または分枝鎖状アルキレン基であって，…により置き換えられてよく」を有するのに対し，本件審決は相違点６を認定するにとどまり，本件訂正発明６及び７の発明特定事項である炭素原子数の範囲を看過した。このため，（Ｒ－２）化合物は，少なくとも本件訂正発明６及び７に特定されるＳｐ－Ｘ基の要件を満たさず，仮にこのような化合物を添加することが当業者にとって容易であったとしても，その結果として得られる引用発明１Ｂを変形した光学異方フィルムと本件訂正発明６及び７とは，相違点６が依然として残存する。したがって，この点に関する本件審決の認定，判断は誤りである。
〔被告の主張〕
⑴本件訂正発明１４に係る新規性判断の誤り（取消事由３－１）についてア引用発明１Ａを得るための重合性液晶組成物（Ｆ－３）は，配向させる前のものであって，「少なくとも２つの６員環を有する液晶性骨格を部分構造として有する環状アルコール，フェノール又は芳香族ヒドロキシ化合物の（メタ）アクリル酸エステルである第一の単官能（メタ）アクリレートを含有し，室温で液晶相を示すことを特徴とする重合性液晶組成物」の一例である。引用例には，このような重合性液晶組成物をホメオトロピック配向させた後重合させてもよい旨記載されているから，その記載に接した当業者は，引用発明１Ａを得るための重合性液晶組成物（Ｆ－３）が，「ツイステッドネマチック配向を有するアニソトロピックポリマー層を含む補償膜」の調製だけでなく，「ホメオトロピック配向の光学異方フィルム」の調製にも用いられるものと理解する。
そして，この用途は，本件訂正発明１４の「ホメオトロピック分子配向または傾斜したホメオトロピック分子配向を有する少なくとも１つのアニソトロピックポリマー層を含む補償膜の調製に用いられる」に相当する。したがって，引用発明１Ａを得るための重合性液晶組成物は，本件訂正発明１４と実質的に同じ物である。
イ用途発明について


「光学的に透明であり，…ホメオトロピック配向」は，本件訂正明細書記載の例１Ａの混合物を「シクロペンタノン中に溶解し，…硬化させ」て形成したアニソトロピックポリマーフィルムの効果であって，当該混合物それ自体の属性ではない。そして，本件訂正明細書の記載から，極めて広範な本件訂正発明１４に係る混合物それ自体の属性が当業者に既知の「メソゲン」という性質であることは理解できるが，当該混合物それ自体の「未知の属性」については全く記載がない。また，引用例には，引用発明１Ａを得るための重合性液晶組成物が，ホメオトロピック配向した光学異方フィルムを得るのに有用であることが記載されていることから，本件訂正発明１４の用途は，従来知られている範囲と異なる新たなものでもない。
⑵本件訂正発明４，８，１０，１２，１４，２６，３１及び３３に係る進歩性
判断の誤り（取消事由３－２）について
ア本件訂正発明４について
(ア)原告は，本件審決が相違点２～４を認定したことにつき，相違点を細かく分断していること自体適切ではないなどと主張する。
しかし，そもそも，本件訂正発明４の発明特定事項はそれぞれ本件訂正発明４の課題を解決する技術的手段として一体不可分のものではない。したがって，相違点を細かく分断していることが適切か否かという以前に，本件審決が相違点を細かく分断しているということはできない。(イ)本件訂正発明４が奏する効果を考慮するとしても，それは当業者が予測し得る範囲内のものである。
(ウ)各相違点に係る構成の容易想到性について
ａ相違点２について
原告主張に係る「一般式（Ｒ－２）の化合物」についての背景技術は，引用発明１Ａの重合性液晶組成物に「一般式（Ｒ－２）の化合物」を含むようにしてみる積極的な動機付けがあることとは関係がない。引用発明１Ａを得るための重合性液晶組成物は，「機械的強度及び耐熱性に優れ，均一でムラのない光学異方フィルムを提供」することを課題の一つとする「少なくとも２つの６員環を有する液晶性骨格を部分構造として有する環状アルコール，フェノール又は芳香族ヒドロキシ化合物の（メタ）アクリル酸エステルである第一の単官能（メタ）アクリレートを含有し，室温で液晶相を示すことを特徴とする重合性液晶組成物」の一例であり，甲９の内容を知る当業者には，これが機械的強度と耐熱性で有利になる一般式（Ｒ－２）の化合物を含んでいてもよいと理解される以上，引用発明１Ａを得るための重合性液晶組成物（Ｆ－３）にも，室温付近で液晶相を示す範囲で「（Ｒ－２）化合物を含むようにしてみるという示唆」があるといえる。また，引用例に，（Ｒ－２）化合物を更に含ませることなどが直接明記されていないとしても，引用発明１Ａを得るための「重合性液晶組成物」に，室温付近で液晶相を示す範囲で，一般式（Ｒ－２）の化合物を課題達成に必要な量で更に含むようにしてみることは，課題の共通性があるという点で十分な動機付けがある。
ｂ相違点３について
引用発明１Ａは，「ツイステッドネマチック配向の光学異方フィルム」を配置するものであるが，それを得るための重合性液晶組成物（Ｆ－３）は配向させる前のものであって，「少なくとも２つの６員環を有する液晶性骨格を部分構造として有する環状アルコール，フェノール又は芳香族ヒドロキシ化合物の（メタ）アクリル酸エステルである第一の単官能（メタ）アクリレートを含有し，室温で液晶相を示すことを特徴とする重合性液晶組成物」の一例である。引用例には，このような重合性液晶組成物をホメオトロピック配向させた後重合させてもよい旨が記載されており，引用発明１Ａを得るための重合性液晶組成物（Ｆ－３）から「ホメオトロピック配向の光学異方フィルム」を必要に応じ得ることの示唆がされている。また，極めて広範な本件訂正発明４は，好適なホメオトロピック配向性を呈するものではない。
ｃ相違点４について
上記ａ，ｂから，引用発明１Ａのツイステッドネマチック配向補償板をホメオトロピック配向補償板とすることは容易である。
また，引用例によれば，光学異方フィルムは位相差板として使用できるものであって，本件審決で認定されるような常套手段をホメオトロピック配向補償板に適用することは，動機付け云々以前に当業者が適宜行う範囲内のことであるし，当業者には，位相差板として使用するのに上記常套手段をホメオトロピック配向補償板に適用する動機もある。
イ本件訂正発明１４について
原告主張に係る「本件訂正発明１４の混合物をホメオトロピック配向光学補償膜の調製のために選択的に用いることの意義」は，本件訂正明細書に記載がない。ウ本件訂正発明８，１０，１２，２６，３１及び３３について前記ア(ア)と同様である。
⑶本件訂正発明６及び７に係る進歩性判断の誤り（取消事由３－３）についてア本件審決が，「炭素原子数の範囲」も含め「少なくとも２個の重合性官能基を有する少なくとも１種のメソゲン」を相違点と認定していることは明らかである。イ引用発明１Ｂの重合性液晶組成物に，甲９記載のモノマー６ｍのジアクリレート化合物を更に含むようにしてみることは，引用例に明確な示唆があるという点で，十分な動機付けがある。
さらに，甲９によれば，当該モノマー６ｍはあくまで別紙４「化学式・図面等目録」記載１⑴の一般化学式で示されたモノマーの一つであり，引用例で含んでいてもよいとされるジアクリレート化合物は，その一般化学式のｘが４，５，６，８，１０，１１であるモノマーのみであるとは当業者には解されない。そうすると，モノマー６ｍすなわち機械的強度と耐熱性の問題を解決できる一般式（Ｒ－２）の化合物以外のＬＣモノマーについて検討し，機械的強度と耐熱性の観点から好適なｘのものを採用して，それが引用発明１Ｂの「重合性液晶組成物」に室温付近で液晶相を示す範囲で含まれるようにしてみることも，当業者にとっては特段困難なことではない。
また，ｘが１～３のＬＣモノマーを採用したことに技術的意義は見いだせない。
第４当裁判所の判断
１本件訂正発明
⑴本件訂正発明に係る特許請求の範囲は，前記第２の２記載のとおりである。また，本件訂正明細書（甲６７添付の訂正明細書）には，おおむね以下の記載がある（なお，図面（甲３８）及び化合物の化学式は別紙４「化学式・図面等目録」記載１⑵及び２を参照）。
ア技術分野，従来技術及び解決しようとする課題


(ア)本発明は，液晶セルおよび少なくとも１枚の補償膜または偏光板と少なくとも１枚の補償膜を有する光学補償板との組合わせを含み，該補償膜はａ）少なくとも１個の重合性官能基を有する少なくとも１種のメソゲンをｂ）開始剤
ｃ）必要に応じて，２個または３個以上の重合性官能基を有する非メソゲン化合物，および
ｄ）必要に応じて，安定剤，
の存在下において含む，
重合性メソゲン物質の混合物の重合あるいは共重合によって得られる少なくとも１つのアニソトロピックポリマー層を含む液晶表示デバイスであって，上記アニソトロピックポリマー層がホメオトロピックまたは傾斜したホメオトロピック分子配向を有することを特徴とする，前記液晶表示デバイスに関する。本発明はまた，該補償膜の製造方法に関する。本発明はさらにまた，該補償膜の製造に使用される重合性メソゲン物質の混合物に関する。本発明はまた，広帯域反射型偏光板により透過される光の位相リターデーションの視角依存性を補償するために，該補償膜を使用することに関する。（１頁４行目～１９行目）(イ)ＥＰ０６０６９４０は，…広い波長範囲にわたり輝度の高い直線偏光された光を生じさせるコレステリック反射型偏光板を開示している。しかしながら，この偏光板の光学的性質，例えば輝度およびコントラスト比は，視角が大きくなるのに従い相当に劣化される。
従って，上記したもののような広帯域コレステリック反射型偏光板と一緒に使用した場合，広い視角範囲にわたり当該偏光板の光学的性質を改善する補償膜を利用できることが望まれていた。
補償膜は従来技術で開示されている。…反応性メソゲンの重合混合物から形成された補償膜はまた，開示されている。
例えば，ＪＰ０５－１４２５３１には，膜の垂直方向に配向されているネマティック液晶ポリマーを含む補償板が記載されている。この補償板はガラスセルでホメオトロピック配向される液晶を配向させることによって形成される。しかしながら，ＪＰ０５－１４２５３１に記載されているような液晶の配向はしばしば，達成が困難であり，また高温を要する。さらにまた，…ガラスセルで重合させ，引き続きガラス板を取り除く方法は複雑であり，工業的大規模製造に適していない。Heynderickx,Broer等による   Mol.Cryst.Liq.Cryst.,203（1991）,113～126頁には，非カイラルメソゲンジアクリレートとカイラルドープ剤との重合混合物から形成されたＳＴＮ用の補償膜が形成されている。…しかしながら，この刊行物に記載されている１種のみの重合性化合物を含有する重合性液晶組成物は一般に，高融点を示し，従って配向および重合に高温を要し，これはこのような膜を製造する場合，重要な欠点である。
さらにまた，ＪＰ０５－１４２５３１およびHeynderickx,   Broer等による刊行物に記載されている補償板は，…液晶ディスプレイと組合わされている広帯域反射型コレステリック偏光板の補償用にデザインされていない。従って，広帯域コレステリック反射型偏光板と一緒に使用した場合，この偏光板の光学的性質を広い視角範囲にわたり増強させ，組み立てが容易であり，かつまた前記の従来技術の補償膜の欠点を有していない補償膜に対する格別の要求が存在している。（１頁最終行～３頁３行目）
(ウ)本発明の課題の一つは，これらの性質を有する補償膜を提供することにある。本発明のもう一つの課題は，このような補償膜を備えた液晶表示デバイスを提供することにある。本発明のその他の課題は，以下の詳細な説明から当業者にとって直に明白である。
これらの課題が，本発明に従い，ホメオトロピック配向または傾斜したホメオトロピック配向を有する補償膜を提供することによって達成することができることが見出された。（３頁４行目～１０行目）
イ好適な実施の態様
(ア)好適態様において，重合性混合物は，１個の重合性基を有する反応性メソゲン化合物を含有する。これらの化合物は一般に，容易にまた安価に合成することができる。さらにまた，一反応性化合物のみを含有する混合物は，二反応性化合物を含有する混合物に比較して，望ましくない自発的重合に対して高い安定性を示す。もう一つの好適態様において，重合性混合物は，２個または３個以上の重合性官能基を有する反応性メソゲン化合物（多官能性化合物）を含有する。このような混合物を重合させると，三次元ポリマー網状構造体が形成される。このような網状構造体から形成された補償膜は自己支持性であり，また機械的安定性および熱に対する安定性を示し，およびまたその物理的性質の温度依存性は小さい。（６頁１０行目～２０行目）
(イ)本発明による重合性混合物は，層形態で少なくとも１枚の基板上に塗布し，配向させ，次いで重合させる。基板としては，例えばガラスまたは石英のシート，あるいはプラスティックフィルムまたはシートを使用することができる。重合前，重合中，および（または）重合後に，塗布混合物の上に第二の基板を配置することもできる。…
ホメオトロピック配向または傾斜したホメオトロピック配向を得るために，メソゲン物質は好ましくは，配向層を担持する基板上に塗布する。…本発明の好適態様において，シリカ塗布プラスティックフィルムを基板として使用する。本発明による重合性メソゲン混合物の重合は，これを熱または活性照射線にさらすことによって生じさせる。活性照射は，光，Ｘ－線またはガンマ線の照射あるいは高エネルギー粒子，例えばイオンまたは電子の照射を意味する。特に，紫外線光を使用すると好ましい。（７頁４行目～最終行）
(ウ)良好な配向を備えたポリマーフィルムを得るためには，この重合を重合性メソゲン物質の混合物の液晶相でホメオトロピック配向または傾斜したホメオトロピック配向状態で行うべきである。従って，低融点，好ましくは１００℃またはそれ以下，特に６０℃またはそれ以下の融点を有する重合性混合物を使用すると好ましく，これにより低温で混合物の液晶相において硬化を行うことができる。これによりまた，重合操作を容易にすることができ，これは大量生産の場合に特に重要である。１００℃以下の硬化温度が好適である。６０℃以下の硬化温度は特に好ましい。（８頁２６行目～９頁４行目）
ウ好適態様において使用される反応性メソゲン化合物本発明の好適態様において，重合性メソゲン物質の混合物に使用される反応性メソゲン化合物は，下記式Iで表わされる化合物である：
Ｐ－（Ｓｐ－Ｘ）ｎ－ＭＧ－Ｒ      I
式中，
Ｐは，重合性基であり，


Ｓｐは，炭素原子１～２０個を有するスペーサー基であり，Ｘは，－Ｏ－，－Ｓ－，－ＣＯ－，－ＣＯＯ－，－ＯＣＯ－，－ＯＣＯ－Ｏ－か
ら選択される基または単結合であり，
ｎは，０または１であり，
ＭＧは，メソゲン基またはメソゲン支持基であり，…，そしてＲは，２５個までの炭素原子を有するアルキル基であり，…あるいはＲはまた，ハロゲンまたはシアノであるか，あるいは独立して，Ｐ－（Ｓｐ－Ｘ）ｎ－について示されている意味の一つを有する。（１１頁１９行目～１２頁２４行目）
エ実施例
前記および下記の例において，別段の記載がないかぎり，温度は全部が未補正であって，摂氏度で示されており，そして部およびパーセンテージは全部が重量による。下記の略号を使用して，化合物の液晶相挙動を示す：Ｋ＝結晶；Ｎ＝ネマティック；Ｓ＝スメクティック；Ｃｈ＝コレステリック；Ｉ＝アイソトロピック。これらの記号間の数値は相転移温度を摂氏度で示すものである。
例１Ａ
下記の混合物を調製する：
化合物⑴２４．５％
化合物⑵２４．５％
化合物⑶２４．５％
化合物⑷２４．５％
イルガキュア６５１２．０％
（Irgacure）
イルガキュアは市販の光開始剤である（CibaGeigy    AG）。化合物⑴の製造はＤＥ１９５，０４，２２４に記載されている。化合物⑵～⑷は同様にして製造することができる。…
補償膜を製造するために，この混合物をシクロペンタノン中に溶解し，…濾過した。この試料を，…ガラス上に塗布し…，次いで窒素雰囲気下に５０℃で溶剤を蒸発させた。この混合物を次いで，窒素雰囲気下に，７０ｍＷ／ｃｍ２の照度を有する紫外線光に５分間さらすことによって硬化させ，３ミクロンの厚さを有するアニソトロピックポリマーフィルムを形成した。
このポリマーフィルムは，偏光光学顕微鏡下で，光学的に透明であり，垂直入射で見た場合，複屈折を伴わず，かつ視角の増大とともに増加する複屈折率を伴う，メソゲン基のホメオトロピック配向を示した。
このホメオトロピック薄膜を有するガラス板を，接着層により広波長帯域コレステリック薄膜のシートに接着させた。
この広波長帯域反射型偏光膜は，反応性コレステリックメソゲン化合物の重合した混合物からなる。この偏光板は，多種のピッチ長さのコレステリックラセンを示し，そして約２６０ｎｍの帯域をもって，…広い反射帯域を有していた。…
例１Ｂ
下記の測定において，反射型偏光板５１および１Ａの本発明によるホメオトロピック補償膜５２，四分の一波長薄膜（ＱＷＦ）５３および直線偏光板５４（偏光軸はＱＷＦの固定軸に対して４５°である）を備えている…装置を通過する，市販ＬＣＤバックライト５０からの光の輝度を，或る視角範囲（－６０°～＋６０°）でミノルタ（Minolta）CS-100カラーカメラ５５を用いて測定した。この測定値を図４に示す。
第一に，反射型偏光板５１，ＱＷＦ５３および直線偏光板５４からなり，本発明による補償膜５２を備えていない未補償偏光板組合わせにかかわる結果（曲線４ｂ）を，直線偏光板５４を単独で用いた同一装置（曲線４ａ）と比較した。…約４４％の明度の増加，すなわち輝度の増加が垂直方向…で測定された。しかしながら，視野角が大きくなるに従う，反射型偏光板それ自体による位相リターデーションの増加は，測定された輝度の顕著な減少を引き起こした。これは３６°のクロスオーバー角で直線偏光板について測定された数値と一致した。次いで，この結果を，反射型偏光板５１，本発明によるホメオトロピック補償膜５２，ＱＷＦ５３および直線偏光板５４からなる補償偏光板組合わせ（４ｃ）と比較した。クロスオーバー角は補償膜を用いない場合の約３６°から補償膜を用いた場合の約４７°に増加した。曲線４ｂ（未補償）と曲線４ｃ（補償済）とを比較した場合，ホメオトロピック補償膜を使用した場合に，全視角にわたり輝度が格別に増大されることを見ることができる。
図５は，補償済試料（５ｂ）および未補償試料（５ａ）にかかわる色度差…を示している。曲線５ｂに示されているように，補償膜は，補償膜を用いない試料（曲線５ａ）と比較して，角度の増大に従い，色度差を減少させる。…
例２
下記の混合物を調製する：
化合物⑸６９％
化合物⑹１９％
イルガキュア６５１１２％
（Irgacure）
二反応性化合物⑸は，ＷＯ９３／２２３９７に記載されている化合物の合成と同様にして製造することができる。化合物⑹は，化合物⑴～⑷と同様にして製造することができる。…
この混合物のシクロペンタノン中２０％溶液を，シリカ塗布ＰＥＴ基板上に塗布し，次いで溶剤を蒸発させた。この混合物を６０℃で紫外線光にさらすことによって硬化させ，ホメオトロピック配向膜を得た。この膜を，例１Ｂに記載の装置で補償膜として使用した場合，６０°のクロスオーバー角が見出された。
例３
下記の混合物を調製する：
化合物⑸４０％
化合物⑺１０％
化合物⑻４６％
イルガキュア９０７４％
（Irgacure）
イルガキュアは，市販の光開始剤である（CibaGeigy    AG）。化合物⑺および⑻は，化合物⑴～⑷と同様にして製造することができる。本明細書に記載の補償板として使用することができるホメオトロピック配向を有するポリマーフィルムを，例１Ａに記載のとおりに，上記混合物の塗布，配向および硬化により製造した。
前記諸例は，前記例で用いられているものの代わりに，一般的または具体的に記載されている反応剤および（または）本発明の操作条件を用いて同様の成功をもって反復することができる。


前記記載から，当業者は本発明の本質的特徴を容易に確認することができ，また本発明の精神および範囲から逸脱することなく，各種用途および状態に適合させるために，本発明を変更および修正することができるものとする。（２２頁１５行目～２６頁最終行）
⑵本件訂正発明の概要
前記⑴認定の記載によれば，本件訂正発明の概要は，以下のとおりのものと認められる。
ア本件訂正発明は，液晶セル及び少なくとも１枚の補償膜又は偏光板と少なくとも１枚の補償膜を有する光学補償板との組合せを含み，該補償膜は少なくとも１個の重合性官能基を有する少なくとも１種のメソゲン，開始材，必要に応じて２個又は３個以上の重合性官能基を有する非メソゲン化合物及び必要に応じて安定剤を含む，重合性メソゲン物質の混合物の重合又は共重合によって得られる少なくとも１つのアニソトロピックポリマー層を含む液晶表示デバイスであって，上記アニソトロピックポリマー層がホメオトロピック又は傾斜したホメオトロピック分子配向を有することを特徴とする，前記液晶表示デバイス，該補償膜の製造方法，及び該補償膜の製造に使用される重合性メソゲン物質の混合物に関する。従来技術として，広い波長範囲にわたり輝度の高い直線偏光された光を生じさせるコレステリック反射型偏光板が開示されているが，この偏光板の光学的性質，例えば輝度及びコントラスト比は，視角が大きくなるのに従い相当に劣化される。したがって，広帯域コレステリック反射型偏光板と一緒に使用した場合，広い視角範囲にわたり当該偏光板の光学的性質を改善する補償膜が望まれていたところ，本件訂正発明に従い，ホメオトロピック配向又は傾斜したホメオトロピック配向を有する補償膜を提供することによって達成することができることが見出された。イ本件訂正発明の好適態様において，２個又は３個以上の重合性官能基を有する反応性メソゲン化合物を含有する重合性混合物を重合させると，三次元ポリマー網状構造体が形成される。このような網状構造体から形成された補償膜は自己支持性であり，また機械的安定性及び熱に対する安定性を示し，及びまたその物理的性質の温度依存性は小さい。
本件訂正発明による重合性混合物は，層形態で少なくとも１枚の基板上に塗布し，配向させ，次いで重合させる。基板としては，例えばガラス又は石英のシート，あるいはプラスティックフィルム又はシートを使用することができる。ホメオトロピック配向又は傾斜したホメオトロピック配向を得るために，メソゲン物質は好ましくは，配向層を担持する基板上に塗布する。また，本件訂正発明による重合性メソゲン混合物の重合は，これを熱又は活性照射線にさらすことによって生じさせる。活性照射は，光，Ｘ－線又はガンマ線等の照射を意味し，特に，紫外線光を使用すると好ましい。良好な配向を備えたポリマーフィルムを得るためには，この重合を重合性メソゲン物質の混合物の液晶相でホメオトロピック配向又は傾斜したホメオトロピック配向状態で行うべきである。したがって，低融点，好ましくは１００℃又はそれ以下の融点を有する重合性混合物を使用すると好ましく，これにより低温で混合物の液晶相において硬化を行うことができる。これによりまた，重合操作を容易にすることができ，これは大量生産の場合に特に重要である。
ウ例１Ａに示す重合体混合物をシクロペンタノン中に溶解し，ガラス上に塗布し，窒素雰囲気下に５０℃で溶剤を蒸発させた上，窒素雰囲気下に，７０ｍＷ／ｃｍ２の照度を有する紫外線光に５分間さらすことによって硬化させ，３ミクロンの厚さを有するアニソトロピックポリマーフィルムを形成した。このポリマーフィルムは，偏光光学顕微鏡下で，光学的に透明であり，垂直入射で見た場合，複屈折を伴わないメソゲン基のホメオトロピック配向を示し，また，視角の増大とともに増加する複屈折率を伴う，メソゲン基のホメオトロピック配向を示した。このホメオトロピック薄膜を有するガラス板を，接着層により広波長帯域コレステリック薄膜のシートに接着させた。
このホメオトロピック補償膜を使用した場合，全視角にわたり輝度が格別に増大される。また，補償膜は，補償膜を用いない試料と比較して，角度の増大に従い，色度差を減少させる。
例２では，２個の重合性官能基を有するメソゲン（化合物⑸）を含む混合物を重合させて得られるホメオトロピック配向膜を補償膜とした。
２取消事由１（手続違背）について
⑴審判長は，特許無効審判の事件が審決をするのに熟した場合，審判の請求に理由があると認めるときその他の経済産業省令で定めるときは，審決の予告を当事者等にしなければならない（特許法１６４条の２第１項）。上記「経済産業省令で定めるとき」として，特許法施行規則５０条の６の２が規定されている。同条３号は，同条１号又は２号に掲げる審決の予告をした後であって事件が審決をするのに熟した場合にあっては，「当該審決の予告をしたときまでに当事者…が申し立てた理由又は特許法１５３条第２項の規定により審理の結果が通知された理由（当該理由により審判の請求を理由があるとする審決の予告をしていないものに限る。）によって，審判官が審判の請求に理由があると認めるとき」は，審決の予告をしなければならない旨規定する。
この規定によれば，先に行われた審決の予告までに当事者が申し立てた理由のうち，当該予告において判断が留保され又は有効と判断された理由につき特許を無効にすべきものと判断する場合のように，「当該理由により審判の請求を理由があるとする審決の予告をしていない」場合は，実質的に訂正の機会が与えられなかったものであり，再度の審決の予告をしなければならない。他方，そうでない場合，すなわち，先に行われた審決の予告と実質的に同じ内容の理由により特許を無効にすべきものと判断する場合のように，実質的に訂正の機会が与えられていた場合は，審判長は，更に審決の予告をする必要はないものと解される。審決予告の制度は，特許無効審判の審決に対する審決取消訴訟提起後の訂正審判の請求につき，それに起因する特許庁と裁判所との間の事件の往復による審理の遅延ひいては審決の確定の遅延を解消する一方で，特許無効審判の審判合議体が審決において示した特許の有効性の判断を踏まえた訂正の機会を得られるという利点を確保するために，審決取消訴訟提起後の訂正審判の請求を禁止することと併せて設けられたものであるところ，上記の解釈は，この制度趣旨にかなうものである。
⑵第１予告及び第２予告の内容等
ア第１予告
第１予告で示された認定判断のうち，サポート要件に係る部分は，以下のとおりである。
(ア)本件特許に係る発明の課題
「補償膜において，広い視野範囲にわたり，例えば輝度の増大といった光学的性質を改善すること」，及び「補償膜を構成する重合性液晶組成物を製造するにあたり，配向，及び重合に高温を要しないものとすること」である。


(イ)判断
ａ「補償膜において，広い視野範囲にわたり，例えば輝度の増大といった光学的性質を改善する」という課題は，「ホメオトロピック配向または傾斜したホメオトロピック配向を有する補償膜」とすることにより解決されるものである。ｂ当時の請求項１記載の発明は，「補償膜において，広い視野範囲にわたり，例えば輝度の増大といった光学的性質を改善する」という課題を解決するものである。
また，当該発明の発明特定事項は全文訂正明細書に記載されている。したがって，当該発明は，発明の詳細な説明において，発明の課題が解決できることを当業者が認識できるように記載された範囲を超えているとはいえない。ｃ当時の請求項４～１４記載の発明についても同様である。ｄしたがって，当時の請求項１，４～１４記載の発明は，発明の詳細な説明に記載されたものではないとはいえない。
イ第２予告
第１予告を受け，原告は，平成２８年２月８日付け訂正請求を行った。第２予告は，これを受けて行われた。
(ア)サポート要件について
ａ当時の請求項１，４～１４及び２５～３２の解決しようとする課題上記ア(ア)に同じ。
ｂ当該課題を解決するための手段
「重合性メソゲン物質の混合物の重合あるいは共重合によって得られる少なくとも１つのアニソトロピックポリマー層がホメオトロピックまたは傾斜したホメオトロピック分子配向を有する補償膜，および該補償膜を備えた液晶表示デバイスの提供」をするものである。
ｃ判断
(a)当時の請求項１記載の発明の「式   I」の定義を満たすメソゲンの全てが「ホメオトロピック又は傾斜したホメオトロピック分子配向を有する補償膜」を好適に作製できる範囲にあるとは認められない。
当該発明の「式I」を満たすメソゲンの中には，置換基における炭素数が１つ違うだけでも，その液晶としての物性が大きく異なる場合が存在しており，メソゲンの分子量や立体構造や極性基の有無などによっても，その液晶としての物性が大きく異なることも当業者の技術常識であるから，当時の全文訂正明細書の例１Ａ～例２において試験された化合物⑴～⑹以外のメソゲンの全てが「ホメオトロピックまたは傾斜したホメオトロピック分子配向を有する補償膜」を好適に作製できる範囲にあるとは認められない。
⒝当時の請求項４～１４及び２５～３２記載の発明についても同様である。⒞したがって，当時の請求項１，４～１４及び２５～３２記載の発明は，発明の詳細な説明に記載されたものではない。
(イ)新規性及び進歩性について
ａ引用発明の認定
第２予告において認定された甲１記載の発明（以下「甲１の２発明」，「甲１の３発明」という。）は，以下のとおりである。
(a)甲１の２発明
偏光板と液晶セルの間に光学補償板として使用できる光学異方フィルムを配置する液晶表示素子であって，前記光学異方フィルムは，下記の式（I）の化合物２５
重量部，
下記の式（ｍ）の化合物２５重量部，
下記の式（ａ）の化合物５０重量部
からなる重合性液晶組成物９９重量部と光重合開始材１重量部から成る重合性液晶組成物を光重合させて得られた，ホモジニアス配向の光学異方フィルムである，前記液晶表示素子（判決注：上記式（I），（ｍ）及び（ａ）は，別紙２「引用発明」記載１のものと同一である。）。
⒝甲１の３発明
重合性液晶組成物を光重合させて得られた，光学補償板として使用することができるホメオトロピック配向の光学異方フィルムであって，下記の式（ａ）の化合物
５０重量部，
及び下記の式（ｄ）の化合物５０重量部
からなる重合性液晶組成物１００重量部と光重合開始剤１重量部からなる重合性液晶組成物を，２枚のガラス基板の間に挟持させ，ホメオトロピック配向していることを確認した後，紫外線を照射して光重合させて得られた，前記光学異方フィルム（判決注：上記式（ａ）及び（ｄ）は，別紙２「引用発明」記載２のものと同一である。）。
ｂ当時の請求項１４記載の発明について
当時の請求項１４記載の発明は，甲１の２発明であるから，特許法２９条１項３号に該当する。
(ウ)第２予告を受け，原告は，本件訂正請求を行った。
⑶サポート要件について
ア本件審決と第２予告は，いずれもサポート要件につき，特許請求の範囲の記載は，発明の詳細な説明の記載により当業者が本件訂正発明の課題を解決できると認識できる範囲のものであるとは認められず，また，その記載や示唆がなくとも当業者が出願時の技術常識に照らし当該発明の課題を解決できると認識できる範囲のものであるとも認められないとして，サポート要件に適合しないと判断したものである。
イ本件訂正発明の解決しようとする課題
(ア)本件審決が認定した本件訂正発明の解決しようとする課題は，前記第２の３⑵アのとおりである。また，第２予告が認定した本件訂正発明の解決しようとする課題は，前記⑵イ(ア)ａのとおりである。
(イ)本件審決と第２予告がそれぞれ認定した本件訂正発明の解決しようとする課題は，表現こそ異なるものの，実質的には同じ内容を意味するものと理解される。ウ以上によれば，サポート要件との関係では，サポート要件違反により審判の請求を理由があるとする第２予告の後，原告には実質的に訂正の機会が与えられたものといえるから，更に審決の予告をすべき場合には当たらない。
⑷新規性及び進歩性について
ア本件審決及び第２予告において判断の対象とされた新規性・進歩性の判断に当たり対比される主引用例は，いずれも甲１（引用例）であり，同一である。
イ引用発明の認定
(ア)本件審決の認定した引用発明１Ａ及び１Ｂは，前記第２の３⑶のとおりである。また，第２予告が認定した甲１の２発明及び甲１の３発明は，前記⑵イ(イ)ａのとおりである。


(イ)引用発明１Ｂと甲１の３発明とを対比すると，本件審決の認定と第２予告の認定は同一である。他方，引用発明１Ａと甲１の２発明については，本件審決では式（Ｎ－ａ）の化合物を含むのに対し，第２予告ではこれを含まない点その他の点で，液晶表示素子に係る混合物を構成する重合性液晶組成物の一部が相違する。しかし，甲１を主引用例として認定された引用発明に基づき，新規性又は進歩性が欠如するとの無効理由により審判の請求を理由があるとする第２予告により，上記無効理由に関しては，実質的に見て原告に訂正の機会が与えられたものといえる。よって，新規性及び進歩性との関係では，第２予告の後更に審決の予告をすべき場合には当たらない。
⑸まとめ
以上のとおり，本件審決は，第２予告をしたときまでに当事者が申し立てた理由で，当該理由により審判の請求を理由があるとする審決の予告をしたものを判断の対象としたものであり，「当該理由により審判の請求を理由があるとする審決の予告をしていないとき」に該当しないから，第２予告の後更に審決の予告をしなければならない場合には当たらない。
したがって，再度の審決の予告をしないまま審決をしたことにつき，本件審決に違法はない。
⑹原告の主張について
ア原告は，本件審決が認定した本件訂正発明の課題は第２予告で認定されたものと異なるなどと主張する。
しかし，本件訂正明細書においては，液晶表示デバイスの補償膜に係る従来技術及びそれが抱える欠点等につき前記１⑴ア(イ)のとおり説明し，これを受ける形で，「本発明の課題の一つは」などとして，前記１⑴ア(ウ)のとおり，解決しようとする課題及び本件訂正発明がこの課題を解決できる旨が記載されている。本件審決は，これを踏まえ，本件訂正発明の課題を認定したものと理解される。他方，第２予告においても，これらと同旨の記載が当時の全文訂正明細書にあることを根拠に，発明の課題の認定が行われている。
このことと，第２予告の認定において，「補償膜において，…光学的性質を改善すること」と「補償膜を構成する…高温を要しないものとすること」とは「及び」により接続されていることを踏まえると，本件審決と第２予告とがそれぞれ認定した発明の課題が異なるものということはできない。
なお，原告は，課題の認定につき，第１予告では，第２予告と同様の認定がされながらサポート要件を満たすものとして通知されていたために，それ以降サポート要件についての議論はさほどされなかったなどといった経緯から，第２予告のサポート要件違反の理由につき，本件審決において変化する理由は推測できないなどと指摘する。
しかし，上記のとおり，本件審決と第２予告とで認定した発明の課題が異なるとはいえない上，特許法施行規則５０条の６の２第３号に基づく審決の予告と理解される第２予告においてサポート要件違反とする理由が明確に示され，原告もこれに対する反論を現に行っていること（甲６８－１）に鑑みると，第１予告の内容がどうであれ，第１予告から第２予告，その後の本件審決へと至る経緯を考慮しても，本件審決に先立ち，第３の審決の予告を行って原告に主張立証や訂正の機会を与えなければならないとはいえない。
イ原告は，本件審決が第２予告で指摘していない式   Iの例をサポート要件違反の根拠とし，また，審尋における質問に対する回答によって一旦解消した問題を不意打ち的に蒸し返して判断したなどと主張する。
しかし，本件審決が括弧書で示した化合物は，実施例記載の具体的な化合物⑴～⑹以外のメソゲンが本件訂正発明の課題を解決しないことを説明するための例示にすぎず，その記載の有無が結論に影響を及ぼすものではない。その意味で，これらが第２予告において示されていなかったとしても，再度の審決の予告を行い訂正の機会を与える必要性を裏付けるものとはいえない。
また，原告主張に係る審尋における審判合議体の質問で例示された化合物に関しては，「その「重合性基（Ｐ）」がアクリレート基であるとした場合に，その「Ｐ－Ｓｐ－」の選択肢として，例えば「ＣＨ２ＣＨＣＯＯ－Ｏ－（ＣＨ２）   ｍ－」や「ＣＨ２ＣＨＯＯ－ＯＣＯＯ－（ＣＨ２）ｍ－」のような化学構造のものまでもが本件第２訂正発明１の範囲に含まれてしまいます。」とされている。他方，本件審決で例示されたものは，「Ｐがプロペニルエーテル基又はエポキシ基であり，Ｓｐが－Ｏ－ＣＨ２－Ｃ≡ＣＨ２－Ｏ－であり，Ｘが－Ｏ－である場合のメソゲン物質」（本件訂正発明１）や「Ｐがプロペニルエーテル基であり，Ｓｐが－Ｏ－ＣＨ２－Ｃ≡Ｃ－ＣＨ２－Ｏ－ＣＨ２－Ｏ－ＣＯＯ－ＣＨ２－ＣＯ－Ｓ－であり，Ｘが－Ｏ－である場合のメソゲン物質」（本件訂正発明４，５，７，８，１０～１４，２５～３４），「Ｐがプロペニルエーテル基であり，Ｓｐが－Ｏ－ＣＨ２－Ｏ－であり，Ｘが－Ｏ－である場合のメソゲン物質」（本件訂正発明６）であり，第２予告で例示された化合物と一致しない。そうである以上，上記「解決済み」との原告の主張は，その前提を欠く。
ウ原告は，本件訂正発明に係る好適なホメオトロピック配向の効果の有無を認定することがないまま審決に至った点で，本件審決には審理不尽があるなどと主張する。
しかし，本件審決は，本件訂正発明のうち進歩性を欠くとしたものについては，いずれもその判断において，発明の効果につき「当業者が予測し得る範囲内のものである。」旨の判断を示している。そうである以上，本件審決に至る審理において本件訂正発明の効果に関する検討が行われていないとはいえない。エ原告は，第２予告における引用発明が本件審決において別の発明にすり替わっており，その変更の理由も述べられていないことと併せ，本件審決には手続違背があるなどと主張する。
しかし，本件審決における引用発明１Ａと第２予告における甲１の２発明とで相違があるとしても，実質的に見て，第２予告により原告には訂正の機会が与えられたものといえることは，前記のとおりである。


オ原告は，本件訂正発明１４につき，第２予告では新規性欠如との理由が示されていたのに対し，本件審決では新規性及び進歩性欠如の理由が示されており，無効理由が実質上も形式上も一致していないなどと主張する。しかし，第２予告においても，その当時の訂正発明１４につき新規性欠如及び進歩性欠如がいずれも無効理由として主張され，判断の対象とされていた（甲６６）。このこと及び第２予告後に請求項１４の訂正を含む本件訂正請求が行われたことに鑑みると，審判合議体が審決に当たり新規性についてのみならず進歩性についても判断を示す必要があると考えたとしても，再度更に審決の予告をして原告に訂正の機会を与える必要があるとはいえない。
カ以上のとおり，これらの点に関する原告の主張はいずれも理由がない。
⑺小括
したがって，取消事由１は理由がない。
３取消事由２（サポート要件違反の判断の誤り）について⑴特許請求の範囲の記載がサポート要件に適合するか否かは，特許請求の範囲の記載と発明の詳細な説明の記載とを対比し，特許請求の範囲に記載された発明が，発明の詳細な説明に記載された発明で，発明の詳細な説明の記載により当業者が当該発明の課題を解決できると認識できる範囲のものであるか否か，また，発明の詳細な説明に記載や示唆がなくとも当業者が出願時の技術常識に照らし当該発明の課題を解決できると認識できる範囲のものであるか否かを検討して判断すべきものである。そして，サポート要件の存在は，特許権者が証明責任を負うものと解される。
⑵本件訂正発明が解決しようとする課題
ア本件訂正明細書には，前記１⑴ア(イ)及び(ウ)の記載があり，また，本件訂正発明の具体的な例として，メソゲン化合物⑴～⑷を用いた例１Ａ及び例１Ｂ，メソゲン化合物⑸，⑹を用いた例２，メソゲン化合物⑸，⑺，⑻を用いた例３が記載されている（前記１⑴エ）。
イこれらの記載によれば，本件訂正発明の解決しようとする課題は，「偏光板の光学的性質を広い視角範囲にわたり増強させ，組立てが容易であり，重合性メソゲン物質の混合物が高融点を示し配向及び重合に高温を要するという欠点を有していない補償膜の提供，及びこのような補償膜を備えた液晶表示デバイスの提供」にあるものと認めるのが相当である。そして，本件訂正発明は，このような課題を解決するための手段として，特定の構造を有するメソゲン化合物を含む混合物の重合によって構成されるホメオトロピック配向又は傾斜したホメオトロピック配向を有する補償膜を用いたものであると認められる。
ウ原告は，本件訂正発明が解決しようとする課題は，「ホメオトロピック配向または傾斜したホメオトロピック配向を有する補償膜を提供すること」であって，高温を要しないことや重合性液晶混合物の融点が低いことは必要条件ではないなどと主張する。
しかし，「ホメオトロピック配向」とは「アニソトロピックポリマー層の光学対称軸が層に対して垂直に配向されているか，あるいは本質的に配向されていること」を，「傾斜したホメオトロピック配向」とは「上記層の光学対称軸が層平面に対して９０度よりも小さいが，４５度よりも大きく，好ましくは６０度よりも大きく，特に７５度よりも大きい範囲にあるチルト角を有すること」を意味するものである（本件訂正明細書４頁１４行目～２２行目）。補償膜等の光学異方性フィルム（偏光板）においては，その用途によって，ホメオトロピック配向のほかに，水平方向（ホモジニアス配向）など，種々の配向のものが用いられることは技術常識である（甲１－２，２５，２６等）ことに鑑みれば，本件訂正発明は，単に，ホメオトロピック配向又は傾斜したホメオトロピック配向を有する補償膜を得たものではなく，式Iに係るスペーサー基など，特定の構造を有するメソゲン化合物を用いて，好適なホメオトロピック配向又は傾斜したホメオトロピック配向を有する補償膜を提供することによって，光学的性質の改善や生産性の向上等を図ったものと理解することが，本件訂正明細書の発明の詳細な説明の記載に沿うものというべきである。したがって，この点に関する原告の主張は採用できない。⑶特許請求の範囲の記載と発明の詳細な説明の記載との対比ア前記のとおり，特許請求の範囲に発明として記載して特許を受けるためには，明細書の発明の詳細な説明に，当該発明の課題が解決できることを当業者において認識できるように記載しなければならない。そして，本件訂正発明におけるメソゲン化合物ａ，ａ１，ａ２を定義する式Iないし   I’は，請求項によってその具体的内容を多少異にするものの，いずれも当該式を構成する重合性基Ｐ，スペーサー基Ｓｐ，結合基Ｘ，メソゲン基ＭＧ，末端基Ｒといった基本骨格部分において非常に多くの化合物を含む表現である上，これらに結合する置換基の選択肢も考慮すれば，その組合せによって膨大な数の化合物を表現し得るものとなっている。このような場合に，特許請求の範囲の記載が，明細書のサポート要件に適合するためには，発明の詳細な説明は，上記式が示す範囲と得られる効果との関係の技術的な意味が，特許出願時において，具体例の開示がなくとも当業者に理解できる程度に記載するか，又は，特許出願時の技術常識を参酌して，当該式が示す範囲内であれば，所望の効果が得られると当業者において認識できる程度に，具体例を開示して記載することを要するものと解するのが相当である。換言すれば，発明の詳細な説明に，当業者が当該発明の課題を解決できると認識できる程度に，具体例を開示せず，特許出願時の当業者の技術常識を参酌しても，特許請求の範囲に記載された発明の範囲まで，発明の詳細な説明に開示された内容を拡張ないし一般化できるとはいえない場合，サポート要件に適合するとはいえない。イ前記のとおり，本件訂正発明におけるメソゲン化合物ａ，ａ１，ａ２を定義する式Iないし   I’は，その組合せによって膨大な数の化合物を表現し得るものとなっている。
他方，本件訂正発明の実施例である例１Ａ～例３においてメソゲン化合物として用いられている化合物⑴～⑻は，いずれも式Iにおいて，重合性基Ｐがアクリレート基（ＣＨ２=ＣＨＣＯＯ－），Ｓｐ（スペーサー基）が炭素数３又は６個の直鎖状アルキレン基，Ｘが－Ｏ－，ｎが１という，化学構造が類似するごく限られた化合物に限られる。


例えば，重合性基Ｐがメタクリレート基であるモノマーを含むと安定な配向を得にくくなる場合が生じてくることが知られている（乙４）。また，例えばスペーサー基Ｓｐを構成する（その一部の置換えも含む。）アルキレン基として炭素数が１の場合と２０の場合とでは化合物の特性が大きく異なることが予測されることなど，配合するメソゲン化合物の化学構造がその配向性や配向膜の特性に影響することは，現に引用例において様々な構造の化合物につき検討されていることからもうかがわれるように，本件優先日当時における当業者の認識であったと考えられる。そうすると，本件訂正明細書の発明の詳細な説明における他の記載を参酌しても，補償膜の調製に用いる混合物につき，上記具体例として示された化合物とは構造が異なる化合物を成分とする混合物に係る本件訂正発明の範囲にまで拡張ないし一般化した場合，すなわち本件訂正発明に係る式Iで表される広範な重合性メソゲン化合物のいずれかを含む混合物とした場合に，これによって，前記認定に係る本件訂正発明の課題を解決するような補償膜として好適なフィルムが得られるとはいえない。したがって，本件訂正明細書の発明の詳細な説明に開示されている内容からは，本件特許の特許請求の範囲に記載された発明が，発明の詳細な説明に記載された発明であり，本件訂正発明の課題を解決できると当業者が認識できる範囲のものとはいえない。そのように認識できる範囲のものというべき本件特許出願時の技術常識を認めるに足りる証拠もない。
ウ本件訂正発明の解決しようとする課題のうち，「高融点を示し配向および重合に高温を要するという欠点を有していない」点について，本件訂正明細書の発明の詳細な説明には，「低融点，好ましくは１００℃またはそれ以下，特に６０℃またはそれ以下の融点を有する重合性混合物を使用すると好ましく，これにより低温で混合物の液晶相において硬化を行うことができる。…６０℃以下の硬化温度は特に好ましい。」との記載がある。加えて，実施例（例１Ａ）には，基板に塗布し，５０℃で溶剤を蒸発させることによってホメオトロピック配向膜を得られることが示されている。もっとも，「高温を要するという欠点」を回避し得る融点を具体的に特定する記載はない。
他方，本件訂正明細書で液晶の配向に高温を要する例として掲げたＪＰ０５－１４２５３１（乙１）の【化２】で表される化合物について，引用例には，「１０８～２１１℃という非常に高い温度範囲でネマチック相を示し，実際にこの化合物を含有する重合性組成物を液晶状態で重合して作製した光学異方フィルム（カラー偏光板）は外観も不均一であり，むらが生じる欠点があった。」と記載されている。また，本件訂正明細書で同様に「高融点を有し，従って配向および重合に高温を要」するものとして例示されたHeynderickx,   Broer等の刊行物（乙２）に記載されている‘Scheme1’の化合物については，引用例にも，「一般式（Ｒ－２）において，Ｒ５がメチル基の化合物８０重量部及びＲ５が水素原子の化合物２０重量部から成る液晶組成物は，８０～１２１℃と室温よりかなり高い温度範囲でネマチック層を示し，また予期しない熱重合に起因してこのような重合性液晶組成物を用いて作製される光学異方フィルムのメソゲンの配向が不均一となるという欠点があった。」と記載されている。ところが，これらの化合物はいずれも，本件訂正発明に係る式Iで定義される広範な化合物に含まれるのであって，本件訂正明細書の内部でいわば記載内容に矛盾を生じている。
そうすると，本件訂正発明に係る式Iで定義されるメソゲン化合物を含む混合物は，その全てが本件訂正発明の課題を解決し得る「高融点を示し配向および重合に高温を要するという欠点を有していない」ものとはいえない。その点からも，本件訂正明細書の発明の詳細な説明に開示されている内容からは，本件特許の特許請求の範囲に記載された発明が，発明の詳細な説明に記載された発明であり，本件訂正発明の課題を解決できると当業者が認識できる範囲のものとはいえず，また，そのように認識できる範囲のものというべき本件特許出願時の技術常識を認めるに足りる証拠もない。
エ小括
以上より，本件訂正発明は，いずれも発明の詳細な説明に記載されたものとはいえない。
オ原告の主張について
(ア)前記のとおり，本件訂正発明の解決しようとする課題に関する原告の主張は採用できないから，これを前提とするサポート要件に関する判断の誤りに係る原告の主張は採用できない。
(イ)原告は，融点が８０℃以下程度の液晶組成物を用いると，「作製される光学異方フィルムのメソゲンの配向が不均一となる」とする引用例の記載につき，「配向が不均一」であることはホメオトロピック配向にならないことを意味しないなどと主張する。
しかし，仮に原告が主張するように「配向が不均一」とはホメオトロピック配向にならないことを意味するものではなく，場所場所で不均一である状態を意味するものであったとしても，補償膜等の光学異方フィルムとして均一な光学特性が求められることは技術常識であり，配向が不均一となることによって膜の透明性が損なわれれば，これと組み合わせて用いる偏光板の光学的性質を広い視覚にわたり増強するとの本件訂正発明の課題を解決しないことは明らかである。(ウ)原告は，本件審決がホメオトロピック分子配向を有する補償膜を好適に作製できる範囲にあるとは認められないとして例示した化合物は，技術常識からは通常あり得ない置換基の組合せに基づくものばかりであるなどと主張する。しかし，例示に係る化合物が通常あり得ない置換基の組合せに基づくものばかりであるとする具体的な理由は示されていないし，当該例示につき審尋に対する原告の回答によって既に解消した問題点であるとはいえないことは，前記のとおりである。
(エ)以上のとおり，この点に関する原告の主張は採用できない。
⑷小括
したがって，本件訂正発明は，いずれも発明の詳細な説明に記載されたものであるとはいえないから，これらの発明に係る特許は，サポート要件を満たしていない。これと同旨の本件審決の判断に誤りはなく，取消事由２は理由がない。
４結論
よって，その余の点につき判断するまでもなく，原告の請求は理由がないからこれを棄却することとし，主文のとおり判決する。
知的財産高等裁判所第１部
裁判長裁判官          高    部    眞規    子裁判官          杉    浦    正    樹裁判官          片    瀬              亮
（別紙１）
特許請求の範囲
１．液晶セルおよび少なくとも１枚の補償膜または偏光板と少なくとも１枚の補償膜を有する光学補償板との組合せを含む液晶表示デバイスであって，該補償膜は
ａ）式I
Ｐ－（Ｓｐ－Ｘ）ｎ－ＭＧ－ＲI
式中，


Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも２種
のメソゲン７５～９９重量％を
ｂ）開始剤
ｃ）必要に応じて，２個または３個以上の重合性官能基を有する非メソゲン化合物，および
ｄ）必要に応じて，安定剤，
の存在下において含む，
重合性メソゲン物質の混合物の重合あるいは共重合によって得られる少なくとも１つのアニソトロピックポリマー層を含み，上記アニソトロピックポリマー層がホメオトロピックまたは傾斜したホメオトロピック分子配向を有することを特徴とする，前記液晶表示デバイス。
４．液晶セルおよび少なくとも１枚の補償膜または偏光板と少なくとも１枚の補償膜を有する光学補償板との組合わせを含む液晶表示デバイスであって，該補償膜は
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，―ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノであるか，あるいは独立して，Ｐ－（Ｓｐ－Ｘ）ｎ－について示されている意味の一つを有する，で表される化合物から選択される，少なくとも１個の重合性官能基を有する少な
くとも１種のメソゲンを
ｂ）開始剤
ｃ）必要に応じて，２個または３個以上の重合性官能基を有する非メソゲン化合物，および
ｄ）必要に応じて，安定剤，
の存在下において含む，
重合性メソゲン物質の混合物の重合あるいは共重合によって得られる少なくとも１つのアニソトロピックポリマー層を含み，上記アニソトロピックポリマー層がホメオトロピックまたは傾斜したホメオトロピック分子配向を有することを特徴とし，補償膜が２枚または３枚以上のアニソトロピックポリマー層を含み，これらの層の少なくとも１枚がホメオトロピック配向または傾斜したホメオトロピック配向
を有する複合補償膜であることを特徴とし，
該重合性メソゲン物質の混合物が，本質的に
ａ１）１個の重合性官能基を有する少なくとも１種の式Iおよび   IIに従うメソゲンを１５～８５重量％，
ａ２）２個または３個以上の重合性官能基を有する少なくとも１種の式IおよびIIに従うメソゲンを１０～８０重量％，
ｂ）開始剤を０．０１～５重量％，
ｃ）２個または３個以上の重合性官能基を有する非メソゲン化合物を０～２０重量％，および
ｄ）安定剤を０～１０００ｐｐｍ
からなることを特徴とする，
前記液晶表示デバイス。
５．液晶セルおよび少なくとも１枚の補償膜または偏光板と少なくとも１枚の補償膜を有する光学補償板との組合わせを含む液晶表示デバイスであって，該補償膜は
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，―ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，少なくとも１個の重合性官能基を有する少な
くとも１種のメソゲンを
ｂ）開始剤
ｃ）必要に応じて，２個または３個以上の重合性官能基を有する非メソゲン化合物，および
ｄ）必要に応じて，安定剤，
の存在下において含む，
重合性メソゲン物質の混合物の重合あるいは共重合によって得られる少なくとも１つのアニソトロピックポリマー層を含み，上記アニソトロピックポリマー層がホメオトロピックまたは傾斜したホメオトロピック分子配向を有することを特徴とし，補償膜が２枚または３枚以上のアニソトロピックポリマー層を含み，これらの層の少なくとも１枚がホメオトロピック配向または傾斜したホメオトロピック配向
を有する複合補償膜であることを特徴とし，
複合補償膜の少なくとも１層が，これらの層の少なくとも１つの別の層の光学対称軸とは異なる配向の光学対称軸を有することを特徴とし，
該重合性メソゲン物質の混合物が，本質的に
ａ１）１個の重合性官能基を有する少なくとも２種の式Iおよび   IIに従うメソゲンを７５～９９重量％，
ｂ）開始剤を０．０１～５重量％，
ｃ）２個または３個以上の重合性官能基を有する非メソゲン化合物を０～２０重量％，および
ｄ）安定剤を０～１０００ｐｐｍ
からなることを特徴とする，
前記液晶表示デバイス。
６．ホメオトロピック分子配向または傾斜したホメオトロピック分子配向を有する少なくとも１つのアニソトロピックポリマー層を含む補償膜であって，
Ａ）
ａ）式I
Ｐ－（Ｓｐ－Ｘ）ｎ－ＭＧ－ＲI
式中，
Ｐは，重合性基であり，
Ｓｐは，炭素原子１～３個を有する直鎖状または分枝鎖状アルキレン基であって，この基中，少なくとも１個のＣＨ２基を残すことを条件として，さらに，１個のＣＨ２基または隣接していない２個のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，


Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，Ｐ－（Ｓｐ－Ｘ）ｎ－について示されている意味の一つを有する，で表される化合物から選択される，少なくとも２個の重合性官能基を有する少な
くとも１種のメソゲンを
ｂ）開始剤，
ｃ）必要に応じて，２個または３個以上の重合性官能基を有する非メソゲン化合物，および
ｄ）必要に応じて，安定剤，の存在下において含む，
重合性メソゲン物質の混合物を，少なくとも１つの基板上に層形態で塗布し，Ｂ）この混合物を，ホメオトロピック配向または傾斜したホメオトロピック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られることを特徴とする，前記補償膜。
７．少なくとも１つの基板がプラスティックフィルムであることを特徴とする，請求項６に記載の補償膜。
８．ホメオトロピック分子配向または傾斜したホメオトロピック分子配向を有する少なくとも１つのアニソトロピックポリマー層を含む補償膜であって，
Ａ）
ａ）式I’
Ｐ－（Ｓｐ－Ｘ）ｎ－ＭＧ－ＲI’
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも１種
のメソゲン，
および
式I
Ｐ－（Ｓｐ－Ｘ）ｎ－ＭＧ－ＲI
式中，
Ｐは，重合性基であり，


Ｓｐは，炭素原子１～３個を有する直鎖状または分枝鎖状アルキレン基であって，この基中，少なくとも１個のＣＨ２基を残すことを条件として，さらに，１個のＣＨ２基または隣接していない２個のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，Ｐ－（Ｓｐ－Ｘ）ｎ－について示されている意味の一つを有する，で表される化合物から選択される，２個または３個以上の重合性官能基を有する
少なくとも１種のメソゲンを
ｂ）開始剤，
ｃ）必要に応じて，２個または３個以上の重合性官能基を有する非メソゲン化合物，および
ｄ）必要に応じて，安定剤，の存在下において含む，
重合性メソゲン物質の混合物を，少なくとも１つの基板上に層形態で塗布し，Ｂ）この混合物を，ホメオトロピック配向または傾斜したホメオトロピック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られることを特徴とする，前記補償膜。
９．ホメオトロピック分子配向または傾斜したホメオトロピック分子配向を有する少なくとも１つのアニソトロピックポリマー層を含む補償膜であって，
Ａ）
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上ＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも２種
のメソゲン７５～９９重量％を
ｂ）開始剤，
ｃ）必要に応じて，２個または３個以上の重合性官能基を有する非メソゲン化合物，および
ｄ）必要に応じて，安定剤，の存在下において含有する重合性メソゲン物質の混合物を，少なくとも１つの基板上に層形態で塗布し，
Ｂ）この混合物を，ホメオトロピック配向または傾斜したホメオトロピック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られることを特徴とする，前記補償膜。
１０．ホメオトロピック分子配向または傾斜したホメオトロピック分子配向を有する少なくとも１つのアニソトロピックポリマー層を含む補償膜であって，
該補償膜が，
Ａ）
ａ１）式I’
Ｐ－（Ｓｐ－Ｘ）ｎ－ＭＧ－ＲI’
式中，
Ｐは，重合性基であり，
Ｓｐは，炭素原子１～２０個を有する直鎖状または分枝鎖状アルキレン基であって，この基中少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
II’に従い選択され：
－（Ａ１－Ｚ１）ｍ－Ａ２－Ｚ２－Ａ３－II’
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして


Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも１種
のメソゲン１５～８５重量％，および
ａ２）式I
Ｐ－（Ｓｐ－Ｘ）ｎ－ＭＧ－ＲI
式中，
Ｐは，重合性基であり，
Ｓｐは，炭素原子１～３個を有する直鎖状または分枝鎖状アルキレン基であって，この基中，少なくとも１個のＣＨ２基を残すことを条件として，さらに，１個のＣＨ２基または隣接していない２個のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，Ｐ－（Ｓｐ－Ｘ）ｎ－について示されている意味の一つを有する，で表される化合物から選択される，少なくとも２個の重合性官能基を有する少な
くとも１種のメソゲン１０～８０重量％を
ｂ）開始剤０．０１～５重量％，
ｃ）２個または３個以上の重合性官能基を有する非メソゲン化合物０～２０重量％，および
ｄ）安定剤０～１０００ｐｐｍ，の存在下において含む，重合性メソゲン物質の混合物を，少なくとも１つの基板上に層形態で塗布し，Ｂ）この混合物を，ホメオトロピック配向または傾斜したホメオトロピック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られ，
該重合した材料が，三次元網状構造体を形成していることを特徴とする，前記補償膜。
１１．ホメオトロピック分子配向または傾斜したホメオトロピック分子配向を有する少なくとも１つのアニソトロピックポリマー層を含む補償膜であって，
Ａ）
ａ）式I
Ｐ－（Ｓｐ－Ｘ）ｎ－ＭＧ－ＲI
式中，
Ｐは，重合性基であり，


Ｓｐは，炭素原子１～２０個を有する直鎖状または分枝鎖状アルキレン基であってこの基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノであるか，あるいは独立して，Ｐ－（Ｓｐ－Ｘ）ｎ－について示されている意味の一つを有する，で表される化合物から選択される，少なくとも１個の重合性官能基を有する少な
くとも１種のメソゲンを，
ｂ）開始剤
ｃ）必要に応じて，２個または３個以上の重合性官能基を有する非メソゲン化合物，および
ｄ）必要に応じて，安定剤の存在下において含む，
重合性メソゲン物質の混合物を，配向層を担持しない少なくとも１つの基板上に層形態で塗布することにより，ホメオトロピック配向または傾斜したホメオトロピ
ック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られることを特徴とする，前記補償膜。
１２．ホメオトロピック分子配向または傾斜したホメオトロピック分子配向を有する少なくとも１つのアニソトロピックポリマー層を含む補償膜であって，
該補償膜が，
Ａ）
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノであるか，あるいは独立して，Ｐ－（Ｓｐ－Ｘ）ｎ－について示されている意味の一つを有する，で表される化合物から選択される，少なくとも１個の重合性官能基を有する少な
くとも１種のメソゲンを
ｂ）開始剤，
ｃ）必要に応じて，２個または３個以上の重合性官能基を有する非メソゲン化合物，および
ｄ）必要に応じて，安定剤，の存在下において含む，
重合性メソゲン物質の混合物を，少なくとも１つの基板上に層形態で塗布し，Ｂ）この混合物を，ホメオトロピック配向または傾斜したホメオトロピック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られ，
該重合性メソゲン物質の混合物が本質的に下記成分からなることを特徴とする，
前記補償膜：
ａ１）１個の重合性官能基を有する少なくとも１種の式Iおよび   IIに従うメソゲンを１５～８５重量％，
ａ２）２個または３個以上の重合性官能基を有する少なくとも１種の式IおよびIIによるメソゲンを１０～８０重量％，
ｂ）開始剤を０．０１～５重量％，
ｃ）２個または３個以上の重合性官能基を有する非メソゲン化合物を０～２０重量％，および
ｄ）安定剤を０～１０００ｐｐｍ。
１３．ホメオトロピック分子配向または傾斜したホメオトロピック分子配向を有する少なくとも１つのアニソトロピックポリマー層を含む補償膜であって，
Ａ）
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも２種
のメソゲンを
ｂ）開始剤，
ｃ）必要に応じて，２個または３個以上の重合性官能基を有する非メソゲン化合物，および
ｄ）必要に応じて，安定剤，
の存在下において含有する重合性メソゲン物質の混合物を，少なくとも１つの基
板上に層形態で塗布し，
Ｂ）この混合物を，ホメオトロピック配向または傾斜したホメオトロピック配向に転向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られることを特徴とし，
重合性メソゲン物質の混合物が，本質的に下記成分からなることを特徴とする前
記補償膜：
ａ１）１個の重合性官能基を有する少なくとも２種の式Iおよび   IIに従うメソゲンを７５～９９重量％，
ｂ）開始剤を０．０１～５重量％，
ｃ）２個または３個以上の重合性官能基を有する非メソゲン化合物を０～２０重量％，および
ｄ）安定剤を０～１０００ｐｐｍ。
１４．ホメオトロピック分子配向または傾斜したホメオトロピック分子配向を有する少なくとも１つのアニソトロピックポリマー層を含む補償膜の調製に用いられ
るための重合性メソゲン物質の混合物であって，
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，


Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノであるか，あるいは独立して，Ｐ－（Ｓｐ－Ｘ）ｎ－について示されている意味のーつを有する，で表される化合物から選択される，少なくとも１個の重合性官能基を有する少な
くとも１種のメソゲン，
ｂ）開始剤
ｃ）必要に応じて，２個または３個以上の重合性官能基を有する非メソゲン化合物，および
ｄ）必要に応じて，安定剤
を含む，前記混合物。
２５．ホメオトロピック分子配向または傾斜したホメオトロピック分子配向を有する少なくとも１つのアニソトロピックポリマー層を含む補償膜であって，
該補償膜が，
Ａ）
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノであるか，あるいは独立して，Ｐ－（Ｓｐ－Ｘ）ｎ－について示されている意味の一つを有する，で表される化合物から選択される，少なくとも1個の重合性官能基を有する少な
くとも１種のメソゲンを
ｂ）開始剤，
ｃ）必要に応じて，２個または３個以上の重合性官能基を有する非メソゲン化合物，および
ｄ）必要に応じて，安定剤，の存在下において含む，


重合性メソゲン物質の混合物を，配向層を担持しない少なくとも１つの基板上に層形態で塗布することにより，ホメオトロピック配向または傾斜したホメオトロピ
ック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られ，
該重合性メソゲン物質の混合物が本質的に下記成分からなることを特徴とする，
前記補償膜：
ａ１）１個の重合性官能基を有する少なくとも１種の式Iおよび   IIに従うメソゲンを１５～８５重量％，
ａ２）２個または３個以上の重合性官能基を有する少なくとも１種の式IおよびIIによるメソゲンを１０～８０重量％，
ｂ）開始剤を０．０１～５重量％，
ｃ）２個または３個以上の重合性官能基を有する非メソゲン化合物を０～２０重量％，および
ｄ）安定剤を０～１０００ｐｐｍ。
２６．ホメオトロピック分子配向または傾斜したホメオトロピック分子配向を有する少なくとも１つのアニソトロピックポリマー層を含む補償膜であって，
該補償膜が
Ａ）本質的に
ａ１）式I’
Ｐ－（Ｓｐ－Ｘ）ｎ－ＭＧ－ＲI’
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式II’に従い選択され：
－（Ａ１－Ｚ１）ｍ－Ａ２－Ｚ２－Ａ３－II’
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも１種の式I’およびII’に従うメソゲン１５～８５重量％，および
ａ２）式I
Ｐ－（Ｓｐ－Ｘ）ｎ－ＭＧ－ＲI
式中，
Ｐは，重合性基であり，


Ｓｐは，炭素原子１～３個を有する直鎖状または分枝鎖状アルキレン基であって，この基中，少なくとも１個のＣＨ２基を残すことを条件として，さらに，１個のＣＨ２基または隣接していない２個のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，Ｐ－（Ｓｐ－Ｘ）ｎ－について示されている意味の一つを有する，で表される化合物から選択される，２個または３個以上の重合性官能基を有する少なくとも１種の式Iおよび   IIによるメソゲンを１０～８０重量％
ｂ）開始剤０．０１～５重量％，
ｃ）２個または３個以上の重合性官能基を有する非メソゲン化合物０～２０重量％，および
ｄ）安定剤０～１０００ｐｐｍからなる，
重合性メソゲン物質の混合物を，少なくとも１つの基板上に層形態で塗布し，Ｂ）この混合物を，ホメオトロピック配向または傾斜したホメオトロピック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られ，
重合した材料が，三次元網状構造体を形成していることを特徴とする，前記補償膜。
２７．ホメオトロピック分子配向または傾斜したホメオトロピック分子配向を有する少なくとも１つのアニソトロピックポリマー層を含む補償膜であって，
該補償膜が，
Ａ）
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも２種
のメソゲンを
ｂ）開始剤，
ｃ）必要に応じて，２個または３個以上の重合性官能基を有する非メソゲン化合物，および
ｄ）必要に応じて，安定剤，
の存在下において含有する重合性メソゲン物質の混合物を，配向層を担持しない少なくとも１つの基板上に層形態で塗布することにより，ホメオトロピック配向ま
たは傾斜したホメオトロピック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られることを特徴とし，
重合性メソゲン物質の混合物が，本質的に下記成分からなることを特徴とする前
記補償膜：
ａ１）１個の重合性官能基を有する少なくとも２種の式Iおよび   IIに従うメソゲンを７５～９９重量％，
ｂ）開始剤を０．０１～５重量％，
ｃ）２個または３個以上の重合性官能基を有する非メソゲン化合物を０～２０重量％，および
ｄ）安定剤を０～１０００ｐｐｍ。
２８．ホメオトロピック分子配向または傾斜したホメオトロピック分子配向を有する少なくとも１つのアニソトロピックポリマー層を含む補償膜であって，
該補償膜が，
Ａ）
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも２種
のメソゲンを，
ｂ）開始剤
ｃ）必要に応じて，２個または３個以上の重合性官能基を有する非メソゲン化合物，および
ｄ）必要に応じて，安定剤の存在下において含む，
重合性メソゲン物質の混合物を，少なくとも１つの基板上に層形態で塗布し，Ｂ）この混合物を，ホメオトロピック配向または傾斜したホメオトロピック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られることを特徴とし，
重合性メソゲン物質の混合物が，下記成分を含有することを特徴とする前記補償
膜：
ａ１）１個の重合性官能基を有する少なくとも２種の式Iおよび   IIに従うメソゲンを７５～９９重量％，
ｂ）開始剤を０．０１～５重量％，
ｃ）２個または３個以上の重合性官能基を有する非メソゲン化合物を０～２０重量％，および
ｄ）安定剤を０～１０００ｐｐｍ。
２９．ホメオトロピック分子配向または傾斜したホメオトロピック分子配向を有する少なくとも１つのアニソトロピックポリマー層を含む補償膜の調製に用いられ
るための，重合性メソゲン物質の混合物であって，
該補償膜が，
Ａ）
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，


Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノであるか，あるいは独立して，Ｐ－（Ｓｐ－Ｘ）ｎ－について示されている意味の一つを有する，で表される化合物から選択される，少なくとも１個の重合性官能基を有する少な
くとも１種のメソゲンを，
ｂ）開始剤
ｃ）必要に応じて，２個または３個以上の重合性官能基を有する非メソゲン化合物，および
ｄ）必要に応じて，安定剤の存在下において含む，
重合性メソゲン物質の混合物を，配向層を担持しない少なくとも１つの基板上に層形態で塗布することにより，ホメオトロピック配向または傾斜したホメオトロピ
ック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られることを特徴とする，
前記混合物。
３０．ホメオトロピック分子配向または傾斜したホメオトロピック分子配向を有する少なくとも１つのアニソトロピックポリマー層を含む補償膜の調製に用いられ
るための重合性メソゲン物質の混合物であって，
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして


Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも２種
のメソゲン７５～９９重量％，
ｂ）開始剤
ｃ）必要に応じて，２個または３個以上の重合性官能基を有する非メソゲン化合物，および
ｄ）必要に応じて，安定剤
を含む，前記混合物。
３１．ホメオトロピック分子配向または傾斜したホメオトロピック分子配向を有する少なくとも１つのアニソトロピックポリマー層を含む補償膜の調製に用いられ
るための重合性メソゲン物質の混合物であって，
ａ１）式I’
Ｐ－（Ｓｐ－Ｘ）ｎ－ＭＧ－ＲI’
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式II’に従い選択され：
－（Ａ１－Ｚ１）ｍ－Ａ２－Ｚ２－Ａ３－II’
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも１種
のメソゲン，および
ａ２）式I
Ｐ－（Ｓｐ－Ｘ）ｎ－ＭＧ－ＲI
式中，
Ｐは，重合性基であり，


Ｓｐは，炭素原子１～３個を有する直鎖状または分枝鎖状アルキレン基であって，この基中，少なくとも１個のＣＨ２基を残すことを条件として，さらに，１個のＣＨ２基または隣接していない２個のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，Ｐ－（Ｓｐ－Ｘ）ｎ－について示されている意味の一つを有する，で表される化合物から選択される，２個または３個以上の重合性官能基を有する
少なくとも１種のメソゲン，
ｂ）開始剤，
ｃ）必要に応じて，２個または３個以上の重合性官能基を有する非メソゲン化合物，および
ｄ）必要に応じて，安定剤
を含む，前記混合物。
３２．ホメオトロピック分子配向または傾斜したホメオトロピック分子配向を有する少なくとも１つのアニソトロピックポリマー層を含む補償膜の調製に用いられ
るための重合性メソゲン物質の混合物であって，
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして


ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも２種
のメソゲン７５～９９重量％，
ｂ）開始剤０．０１～５重量％
ｃ）２個または３個以上の重合性官能基を有する非メソゲン化合物０～２０重量％，および
ｄ）安定剤０～１０００ｐｐｍを含む，
前記混合物。
３３．ホメオトロピック分子配向または傾斜したホメオトロピック分子配向を有する少なくとも１つのアニソトロピックポリマー層を含む補償膜の調製に用いられるための重合性メソゲン物質の混合物であって，本質的に
ａ）式I’
Ｐ－（Ｓｐ－Ｘ）ｎ－ＭＧ－ＲI’
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式II’に従い選択され：
－（Ａ１－Ｚ１）ｍ－Ａ２－Ｚ２－Ａ３－II’
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも１種の式I’およびII’に従うメソゲン１５～８５重量％，
ａ２）式I
Ｐ－（Ｓｐ－Ｘ）ｎ－ＭＧ－ＲI
式中，
Ｐは，重合性基であり，


Ｓｐは，炭素原子１～３個を有する直鎖状または分枝鎖状アルキレン基であって，この基中，少なくとも１個のＣＨ２基を残すことを条件として，さらに，１個のＣＨ２基または隣接していない２個のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，Ｐ－（Ｓｐ－Ｘ）ｎ－について示されている意味の一つを有する，で表される化合物から選択される，２個または３個以上の重合性官能基を有する少なくとも１種の式Iおよび   IIによるメソゲンを１０～８０重量％，
ｂ）開始剤を０．０１～５重量％，
ｃ）２個または３個以上の重合性官能基を有する非メソゲン化合物を０～２０重量％，および
ｄ）安定剤を０～１０００ｐｐｍ。
からなることを特徴とする，
前記混合物。
３４．ホメオトロピック分子配向または傾斜したホメオトロピック分子配向を有する少なくとも１つのアニソトロピックポリマー層を含む補償膜の調製に用いられるための重合性メソゲン物質の混合物であって，本質的に，
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも２種
のメソゲン７５～９９重量％，
ｂ）開始剤０．０１～５重量％，
ｃ）２個または３個以上の重合性官能基を有する非メソゲン化合物０～２０重量％，および
ｄ）安定剤０～１０００ｐｐｍ，
からなることを特徴とする，前記混合物。
（別紙２）
引用発明
１引用発明１Ａ
偏光板と液晶セルの間に光学補償板として使用できる光学異方フィルムを配置する液晶表示素子であって，前記光学異方フィルムは，下記の式（I）の化合物１
５重量部，
下記の式（ｍ）の化合物１５重量部，
下記の式（ａ）の化合物３０重量部，
及び下記の式（Ｎ－ａ）の化合物４０重量部，
からなる重合性液晶組成物９９重量部と光重合開始剤１重量部からなる重合性液晶組成物を光重合させて得られた，ツイステッドネマチック配向の光学異方フィルムである，前記液晶表示素子。
２引用発明１Ｂ
重合性液晶組成物を光重合させて得られた，光学補償板として使用することができるホメオトロピック配向の光学異方フィルムであって，下記の式（ａ）の化合
物５０重量部，
及び下記の式（ｄ）の化合物５０重量部
からなる重合性液晶組成物１００重量部と光重合開始剤１重量部からなる重合性液晶組成物を，２枚のガラス基板の間に挟持させ，ホメオトロピック配向していることを確認した後，紫外線を照射して光重合させて得られた，前記光学異方フィルム。
（別紙３）
一致点・相違点
１本件訂正発明４
本件訂正発明４と引用発明１Ａの一致点・相違点は，以下のとおりである。
⑴一致点
液晶セルおよび少なくとも１枚の補償膜または偏光板と少なくとも１枚の補償膜を有する光学補償板との組合わせを含む液晶表示デバイスであって，該補償膜は
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，―ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノであるか，あるいは独立して，Ｐ－（Ｓｐ－Ｘ）ｎ－について示されている意味の一つを有する，で表される化合物から選択される，少なくとも１個の重合性官能基を有する少な
くとも１種のメソゲンを
ｂ）開始剤
ｃ）必要に応じて，２個または３個以上の重合性官能基を有する非メソゲン化合物，および
ｄ）必要に応じて，安定剤，
の存在下において含む，
重合性メソゲン物質の混合物の重合あるいは共重合によって得られる少なくとも
１つのアニソトロピックポリマー層を含み，
該重合性メソゲン物質の混合物が，本質的に
ａ１）１個の重合性官能基を有する少なくとも１種の式Iおよび   IIに従うメソゲンを１５～８５重量％，
ｂ）開始剤を０．０１～５重量％，
ｃ）２個または３個以上の重合性官能基を有する非メソゲン化合物を０～２０重量％，および
ｄ）安定剤を０～１０００ｐｐｍ
からなる，前記液晶表示デバイス。
⑵相違点
ア相違点２
本件訂正発明４は「ａ２）２個または３個以上の重合性官能基を有する少なくとも１種の式Iおよび   IIに従うメソゲン」を「１０～８０重量％」の範囲で含むのに対して，引用発明１Ａはそのような「２個または３個以上の重合性官能基を有するメソゲン」を含むものではない点。
イ相違点３
本件訂正発明４は「アニソトロピックポリマー層」が「ホメオトロピックまたは傾斜したホメオトロピック分子配向」を有するのに対して，引用発明１Ａは「ツイステッドネマチック配向」を有するものである点。
ウ相違点４
本件訂正発明４は「補償膜が２枚または３枚以上のアニソトロピックポリマー層を含み，これらの層の少なくとも１層がホメオトロピック配向または傾斜したホメオトロピック配向を有する複合補償膜である」ことを特徴とするのに対して，引用発明１Ａは，このような特徴を有するものではない点。
２本件訂正発明６
本件訂正発明６と引用発明１Ｂの一致点・相違点は，以下のとおりである。
⑴一致点
ホメオトロピック分子配向または傾斜したホメオトロピック分子配向を有する少なくとも１つのアニソトロピックポリマー層を含む補償膜であって，
Ａ）
ａ）式I
Ｐ－（Ｓｐ－Ｘ）ｎ－ＭＧ－ＲI
式中，
Ｐは，重合性基であり，
Ｓｐは，炭素原子１～３個を有する直鎖状または分枝鎖状アルキレン基であって，この基中，さらに，１個のＣＨ２基または隣接していない２個のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていても
よく，
Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
IIに従い選択され：
－（Ａ１－Ｚ１）ｍ－Ａ２－Ｚ２－Ａ３－II
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒを有する，
で表される化合物から選択される，重合性官能基を有する少なくとも１種のメソ
ゲンを
ｂ）開始剤，
ｃ）必要に応じて，２個または３個以上の重合性官能基を有する非メソゲン化合物，および
ｄ）必要に応じて，安定剤，の存在下において含む，
重合性メソゲン物質の混合物を，少なくとも１つの基板上に層形態で配置し，Ｂ）この混合物を，ホメオトロピック配向または傾斜したホメオトロピック配向に配向させ，
Ｃ）この混合物を熱または活性照射線にさらすことによって重合させ，Ｄ）必要に応じて，工程Ａ），Ｂ）およびＣ）を少なくとも１回以上反復し，次いで，
Ｅ）必要に応じて，重合した材料から基板の一方または両方を取り除く，ことによって得られる，前記補償膜。
⑵相違点
ア相違点６
本件訂正発明６は，式Iで表される化合物のＳｐが「少なくとも１個のＣＨ２基を残すことを条件」とし，なおかつ「Ｒは，Ｐ－（Ｓｐ－Ｘ）ｎ－について示されている意味の一つを有する」という「少なくとも２個の重合性官能基を有する少なくとも１種のメソゲン」を含むのに対して，引用発明１Ｂはそのような「少なくとも２個の重合性官能基を有するメソゲン」を含むものではない点。
イ相違点７
重合性メソゲン物質の混合物の「配置」が，本件訂正発明６では「塗布」であるのに対し，引用発明１Ｂでは「挟持」である点。
３本件訂正発明７
本件訂正発明７と引用発明１Ｂは，相違点６及び７に加え，以下の相違点８において相違する。
相違点８：本件訂正発明７は，少なくとも１つの基板が「プラスティックフィルム」であるのに対し，引用発明１Ｂは，その点につき，明らかでない点。
４本件訂正発明８
本件訂正発明８と引用発明１Ａとの一致点・相違点は，以下のとおりである。
⑴一致点
少なくとも１つのアニソトロピックポリマー層を含む補償膜であって，
Ａ）
ａ）式I’
Ｐ－（Ｓｐ－Ｘ）ｎ－ＭＧ－ＲI’
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，


Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも１種
のメソゲンを，
ｂ）開始剤，
ｃ）必要に応じて，２個または３個以上の重合性官能基を有する非メソゲン化合物，および
ｄ）必要に応じて，安定剤，の存在下において含む，
を特徴とする，前記補償膜。
⑵相違点
相違点３のほか，以下の相違点９及び１０において相違する。
ア相違点９
本件訂正発明８は「式I…で表される化合物から選択される，２個または３個以上の重合性官能基を有する少なくとも１種のメソゲン」を含むのに対して，引用発明１Ａはそのような「２個または３個以上の重合性官能基を有するメソゲン」を含むものではない点。
イ相違点１０
本件訂正発明８は「Ａ）重合性メソゲン物質の混合物を，少なくとも１つの基板上に層形態で塗布し，Ｂ）この混合物を，ホメオトロピック配向または傾斜したホメオトロピック配向に配向させ，Ｃ）この混合物を熱または活性照射線にさらすことによって重合させ，Ｄ）必要に応じて，工程Ａ），Ｂ）およびＣ）を少なくとも１回以上反復し，次いで，Ｅ）必要に応じて，重合した材料から基板の一方または両方を取り除く，ことによって得られる」のに対して，引用発明１Ａは，これらＡ）～Ｅ）の製造方法により補償膜という物の発明を特定するものではない点。５本件訂正発明１０
本件訂正発明１０と引用発明１Ａの一致点・相違点は，以下のとおりである。
⑴一致点
少なくとも１つのアニソトロピックポリマー層を含む補償膜であって，
該補償膜が，
Ａ）
ａ１）式I’
Ｐ－（Ｓｐ－Ｘ）ｎ－ＭＧ－ＲI’
式中，
Ｐは，重合性基であり，
Ｓｐは，炭素原子１～２０個を有する直鎖状または分枝鎖状アルキレン基であって，この基中少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
II’に従い選択され：
－（Ａ１－Ｚ１）ｍ－Ａ２－Ｚ２－Ａ３－II’
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして


Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも１種
のメソゲン１５～８５重量％を
ｂ）開始剤０．０１～５重量％，
ｃ）２個または３個以上の重合性官能基を有する非メソゲン化合物０～２０重量％，および
ｄ）安定剤０～１０００ｐｐｍ，の存在下において含む，重合性メソゲン物質の混合物を配向させた，前記補償膜。⑵相違点
相違点３及び１０のほか，以下の相違点１２及び１３において相違する。
ア相違点１２
本件訂正発明１０は「ａ２）式I…で表される化合物から選択される，少なくとも２個の重合性官能基を有する少なくとも１種のメソゲン」を「１０～８０重量％」の範囲で含むのに対して，引用発明１Ａはそのような「少なくとも２個の重合性官能基を有するメソゲン」を含むものではない点。イ相違点１３
本件訂正発明１０は「重合した材料が，三次元網状構造体を形成」するのに対して，引用発明１Ａは，三次元網状構造体を形成するものとして特定されていない点。
６本件訂正発明１２
本件訂正発明１２と引用発明１Ａの一致点・相違点は，以下のとおりである。
⑴一致点
少なくとも１つのアニソトロピックポリマー層を含む補償膜であって，
該補償膜が，
Ａ）
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノであるか，あるいは独立して，Ｐ－（Ｓｐ－Ｘ）ｎ－について示されている意味の一つを有する，で表される化合物から選択される，少なくとも１個の重合性官能基を有する少な
くとも１種のメソゲンを
ｂ）開始剤，
ｃ）必要に応じて，２個または３個以上の重合性官能基を有する非メソゲン化合物，および


ｄ）必要に応じて，安定剤，の存在下において含み，
該重合性メソゲン物質の混合物が本質的に下記成分からなる，前記補償膜：ａ１）１個の重合性官能基を有する少なくとも１種の式Iおよび   IIに従うメソゲンを１５～８５重量％，
ｂ）開始剤を０．０１～５重量％，
ｃ）２個または３個以上の重合性官能基を有する非メソゲン化合物を０～２０重量％，および
ｄ）安定剤を０～１０００ｐｐｍ。
⑵相違点
相違点２，３及び１０において相違する。
７本件訂正発明１４
本件訂正発明１４と引用発明１Ａの一致点・相違点は，以下のとおりである。
⑴一致点
少なくとも１つのアニソトロピックポリマー層を含む補償膜の調製に用いられる
ための重合性メソゲン物質の混合物であって，
ａ）式I
Ｐ－（Ｓｐ－Ｘ）ｎ－ＭＧ－ＲI
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，メソゲン基またはメソゲン支持基であり，この基は好ましくは，下記式
IIに従い選択され：
－（Ａ１－Ｚ１）ｍ－Ａ２－Ｚ２－Ａ３－II
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基またはナフタレン－２，６－ジイル基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換
されていてもよく，
Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノであるか，あるいは独立して，Ｐ－（Ｓｐ－Ｘ）ｎ－について示されている意味のーつを有する，で表される化合物から選択される，少なくとも１個の重合性官能基を有する少な
くとも１種のメソゲン，
ｂ）開始剤
ｃ）必要に応じて，２個または３個以上の重合性官能基を有する非メソゲン化合物，および
ｄ）必要に応じて，安定剤
を含む，前記混合物。
⑵相違点
相違点１５：本件訂正発明１４は「ホメオトロピック分子配向または傾斜したホメオトロピック分子配向を有する少なくとも１つのアニソトロピックポリマー層を含む補償膜の調製に用いられるため」の重合性メソゲン物質の混合物であるのに対して，引用発明１Ａは「ツイステッドネマチック配向を有するアニソトロピックポリマー層を含む補償膜の調製に用いられるため」の混合物である点。
８本件訂正発明２６
本件訂正発明２６と引用発明１Ａの一致点・相違点は，以下のとおりである。
⑴一致点
少なくとも１つのアニソトロピックポリマー層を含む補償膜であって，
該補償膜が
Ａ）本質的に
ａ１）式I’
Ｐ－（Ｓｐ－Ｘ）ｎ－ＭＧ－ＲI’
式中，
Ｐは，重合性基であり，


Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式II’に従い選択され：
－（Ａ１－Ｚ１）ｍ－Ａ２－Ｚ２－Ａ３－II’
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも１種の式I’およびII’に従うメソゲン１５～８５重量％
ｂ）開始剤０．０１～５重量％，
ｃ）２個または３個以上の重合性官能基を有する非メソゲン化合物０～２０重量％，および
ｄ）安定剤０～１０００ｐｐｍからなる，
重合性メソゲン物質の混合物を配向させた，前記補償膜。
⑵相違点
相違点１２，３及び１０において相違する。
９本件訂正発明３１
本件訂正発明３１と引用発明１Ａの一致点・相違点は，以下のとおりである。
⑴一致点
少なくとも１つのアニソトロピックポリマー層を含む補償膜の調製に用いられる
ための重合性メソゲン物質の混合物であって，
ａ１）式I’
Ｐ－（Ｓｐ－Ｘ）ｎ－ＭＧ－ＲI’
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式II’に従い選択され：
－（Ａ１－Ｚ１）ｍ－Ａ２－Ｚ２－Ａ３－II’
（式中，


Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１個または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして
Ｒは，２５個までの炭素原子を有するアルキル基であり，この基は未置換であるか，あるいは１個または２個以上のハロゲンまたはＣＮにより置換されており，この基中に存在する１個のＣＨ２基または隣接していない２個以上のＣＨ２基はまたそれぞれ相互に独立して，酸素原子が相互に直接結合しない様相で，－Ｏ－，－Ｓ－，－ＮＨ－，－Ｎ（ＣＨ３）－，－ＣＯ－，－ＣＯＯ－，－ＯＣＯ－，－ＯＣＯ－Ｏ－，－Ｓ－ＣＯ－，－ＣＯ－Ｓ－または－Ｃ≡Ｃ－により置き換えられていてもよく，あるいはＲはまた，ハロゲンまたはシアノである，で表される化合物から選択される，１個の重合性官能基を有する少なくとも１種
のメソゲン，
ｂ）開始剤，
ｃ）必要に応じて，２個または３個以上の重合性官能基を有する非メソゲン化合物，および
ｄ）必要に応じて，安定剤
を含む，前記混合物。
⑵相違点
相違点９及び３において相違する。
１０本件訂正発明３３
本件訂正発明３３と引用発明１Ａの一致点・相違点は，以下のとおりである。
⑴一致点
少なくとも１つのアニソトロピックポリマー層を含む補償膜の調製に用いられるための重合性メソゲン物質の混合物であって，本質的に
ａ）式I’
Ｐ－（Ｓｐ－Ｘ）ｎ－ＭＧ－ＲI’
式中，
Ｐは，重合性基であり，
Ｓｐは，炭素原子１～２０個を有する直鎖状または分枝鎖状アルキレン基であって，この基中，少なくとも１個のＣＨ２基を残すことを条件として，さらに，１個のＣＨ２基または隣接していない２個以上のＣＨ２基が，－Ｏ－，－Ｓ－，－ＮＨ－，－Ｎ（ＣＨ３）－，－ＣＯ－，－Ｏ－ＣＯ－，－Ｓ－ＣＯ－，－Ｏ－ＣＯＯ－，－ＣＯ－Ｓ－，－ＣＯ－Ｏ－，－ＣＨ（ハロゲン）－，－ＣＨ（ＣＮ）－，－ＣＨ＝ＣＨ－または－Ｃ≡Ｃ－により置き換えられていてもよく，Ｘは，－Ｏ－，－Ｓ－，－ＣＯ－，－ＣＯＯ－，－ＯＣＯ－，－ＯＣＯＯ－また
は単結合であり，
ｎは，１であり，
ＭＧは，下記式II’に従い選択され：
－（Ａ１－Ｚ１）ｍ－Ａ２－Ｚ２－Ａ３－II’
（式中，
Ａ１，Ａ２およびＡ３は相互に独立して，１，４－フェニレン基であり，この基中に存在する１個または２個以上のＣＨ基はまた，Ｎにより置き換えられていてもよく，あるいは１，４－シクロヘキシレン基であり，この基中に存在する１個のＣＨ２基または隣接していない２個のＣＨ２基はまた，Ｏおよび（または）Ｓにより置き換えられていてもよく，あるいは１，４－シクロヘキセニレン基であり，これらの基は全部が未置換であるか，あるいは１個または２個以上のハロゲン，シアノまたはニトロ基により，あるいは炭素原子１～７個を有するアルキル基，アルコキシ基またはアルカノイル基により置換されていてもよく，これらの基中の１または２個以上のＨ原子はＦまたはＣｌにより置換されていてもよく，Ｚ１およびＺ２はそれぞれ独立して，－ＣＯＯ－，－ＯＣＯ－，－ＣＨ   ２ＣＨ２－，－ＯＣＨ２－，－ＣＨ２Ｏ－，－ＣＨ＝ＣＨ－，－Ｃ≡Ｃ－，－ＣＨ＝ＣＨ－ＣＯＯ－，－ＯＣＯ－ＣＨ＝ＣＨ－または単結合であり，そして
ｍは，０，１または２である），そして


平成２４年（受）第１９４８号損害賠償請求事件
平成２７年４月９日第一小法廷判決
主          文
１原判決中，上告人らの敗訴部分をいずれも破棄する。
２第１審判決中，上告人らの敗訴部分をいずれも取り消す。
３前項の取消部分に関する被上告人らの請求をいずれも棄却する。
４第１項の破棄部分に関する承継前被上告人Ａの請求
に係る被上告人Ｘ２及び同Ｘ３の附帯控訴を棄却す
る。
５訴訟の総費用は被上告人らの負担とする。
理          由
上告代理人森本宏，同大石武宏，同小島崇宏の上告受理申立て理由第３の３につ
いて
１本件は，自動二輪車を運転して小学校の校庭横の道路を進行していたＢ（当時８５歳）が，その校庭から転がり出てきたサッカーボールを避けようとして転倒して負傷し，その後死亡したことにつき，同人の権利義務を承継した被上告人らが，上記サッカーボールを蹴ったＣ（当時１１歳）の父母である上告人らに対し，民法７０９条又は７１４条１項に基づく損害賠償を請求する事案である。上告人らがＣに対する監督義務を怠らなかったかどうかが争われている。２原審の適法に確定した事実関係の概要等は，次のとおりである。(1)Ｃ（平成４年３月生まれ）は，平成１６年２月当時，愛媛県越智郡Ｄ町立（現在は今治市立）Ｅ小学校（以下「本件小学校」という。）に通学していた児童である。
(2)本件小学校は，放課後，児童らに対して校庭（以下「本件校庭」という。）を開放していた。本件校庭の南端近くには，ゴールネットが張られたサッカーゴール（以下「本件ゴール」という。）が設置されていた。本件ゴールの後方約１０ｍの場所には門扉の高さ約１．３ｍの門（以下「南門」という。）があり，その左右には本件校庭の南端に沿って高さ約１．２ｍのネットフェンスが設置されていた。また，本件校庭の南側には幅約１．８ｍの側溝を隔てて道路（以下「本件道路」という。）があり，南門と本件道路との間には橋が架けられていた。本件小学校の周辺には田畑も存在し，本件道路の交通量は少なかった。(3)Ｃは，平成１６年２月２５日の放課後，本件校庭において，友人らと共にサッカーボールを用いてフリーキックの練習をしていた。Ｃが，同日午後５時１６分頃，本件ゴールに向かってボールを蹴ったところ，そのボールは，本件校庭から南門の門扉の上を越えて橋の上を転がり，本件道路上に出た。折から自動二輪車を運転して本件道路を西方向に進行してきたＢ（大正７年３月生まれ）は，そのボールを避けようとして転倒した（以下，この事故を「本件事故」という。）。(4)Ｂは，本件事故により左脛骨及び左腓骨骨折等の傷害を負い，入院中の平成１７年７月１０日，誤嚥性肺炎により死亡した。
(5)Ｃは，本件事故当時，満１１歳１１箇月の男子児童であり，責任を弁識する能力がなかった。上告人らは，Ｃの親権者であり，危険な行為に及ばないよう日頃からＣに通常のしつけを施してきた。
３原審は，上記事実関係の下において，本件ゴールに向けてサッカーボールを蹴ることはその後方にある本件道路に向けて蹴ることになり，蹴り方次第ではボールが本件道路に飛び出す危険性があるから，上告人らにはこのような場所では周囲に危険が及ぶような行為をしないよう指導する義務，すなわちそもそも本件ゴールに向けてサッカーボールを蹴らないよう指導する監督義務があり，上告人らはこれを怠ったなどとして，被上告人らの民法７１４条１項に基づく損害賠償請求を一部認容した。
４しかしながら，原審の上記判断は是認することができない。その理由は，次のとおりである。
前記事実関係によれば，満１１歳の男子児童であるＣが本件ゴールに向けてサッカーボールを蹴ったことは，ボールが本件道路に転がり出る可能性があり，本件道路を通行する第三者との関係では危険性を有する行為であったということができるものではあるが，Ｃは，友人らと共に，放課後，児童らのために開放されていた本件校庭において，使用可能な状態で設置されていた本件ゴールに向けてフリーキックの練習をしていたのであり，このようなＣの行為自体は，本件ゴールの後方に本件道路があることを考慮に入れても，本件校庭の日常的な使用方法として通常の行為である。また，本件ゴールにはゴールネットが張られ，その後方約１０ｍの場所には本件校庭の南端に沿って南門及びネットフェンスが設置され，これらと本件道路との間には幅約１．８ｍの側溝があったのであり，本件ゴールに向けてボールを蹴ったとしても，ボールが本件道路上に出ることが常態であったものとはみられない。本件事故は，Ｃが本件ゴールに向けてサッカーボールを蹴ったところ，ボールが南門の門扉の上を越えて南門の前に架けられた橋の上を転がり，本件道路上に出たことにより，折から同所を進行していたＢがこれを避けようとして生じたものであって，Ｃが，殊更に本件道路に向けてボールを蹴ったなどの事情もうかがわれない。
責任能力のない未成年者の親権者は，その直接的な監視下にない子の行動について，人身に危険が及ばないよう注意して行動するよう日頃から指導監督する義務があると解されるが，本件ゴールに向けたフリーキックの練習は，上記各事実に照らすと，通常は人身に危険が及ぶような行為であるとはいえない。また，親権者の直接的な監視下にない子の行動についての日頃の指導監督は，ある程度一般的なものとならざるを得ないから，通常は人身に危険が及ぶものとはみられない行為によってたまたま人身に損害を生じさせた場合は，当該行為について具体的に予見可能であるなど特別の事情が認められない限り，子に対する監督義務を尽くしていなかったとすべきではない。
Ｃの父母である上告人らは，危険な行為に及ばないよう日頃からＣに通常のしつけをしていたというのであり，Ｃの本件における行為について具体的に予見可能であったなどの特別の事情があったこともうかがわれない。そうすると，本件の事実関係に照らせば，上告人らは，民法７１４条１項の監督義務者としての義務を怠らなかったというべきである。


平成２７年６月１０日判決言渡
平成２７年(行コ)第５０号除去命令処分取消等請求控訴事件
主文
１(1)第１審被告の控訴に基づき，原判決中，主文第２項を取り消す。
(2)第１審原告の前記取消にかかる部分の請求を棄却する。２第１審被告の本件控訴中その余の部分を棄却する。３第１審原告の本件控訴を棄却する。
４訴訟費用は，第１，２審を通じて，これを４分し，その１を第１審被告の負担とし，その余を第１審原告の負担とする。
事実及び理由
第１控訴の趣旨
（第１審原告）
１原判決を次のとおり変更する。
２処分行政庁が平成２６年１月１５日付で第１審原告に対してした消防法５条の３第１項に基づく除去命令処分（２５京予第４１３号）を取り消す。３第１審被告は，第１審原告に対し，２００万円及びこれに対する平成２６年３月８日から支払済みまで年５分の割合による金員を支払え。
（第１審被告）
１原判決中，第１審被告敗訴部分を取り消す。
２第１審原告の第１審被告に対する請求をいずれも棄却する。第２事案の概要（以下，特に注記しない略語は原判決の例による。）１本件は，第１審原告が，原判決別紙２（原判決４６頁）物件目録記載の本件建物の５階にある居室を賃借した上，本件建物の５階通路部分に木製本棚等を，７階塔屋部分にスチール製ロッカー等を設置していたところ，処分行政庁が，第１審原告に対し，平成２６年１月１５日付で，消防法５条の３第１項に基づき，前記本棚，ロッカー等について除去することを命ずる本件処分をしたことから，第１審原告が，第１審被告に対し，本件処分は法律上の要件を欠く違法な処分であるなどと主張し，本件処分の取消しを求めるとともに，本件処分が第１審原告に対して発せられたことを公示する本件標識を貼付したことによって第１審原告の信用が毀損されたと主張して，国家賠償法１条１項に基づき，慰謝料及び訴状送達の日の翌日である平成２６年３月８日から支払済みまで民法所定の年５分の割合による遅延損害金の支払を求める事案である。２原判決は，本件処分のうち，第１審原告が５階通路部分に設置した本件本棚及びこれに収納されている本件書籍について除去を命ずる部分は，法定の要件を満たすが，第１審原告が７階塔屋部分に設置した２台のロッカーのうち，南東側ロッカーについて除去を命ずる部分及びこの２台のロッカー内に収納されている本件冊子について除去を命ずる部分は，法定の要件を欠き違法であるとして，南東側ロッカー及び本件冊子について除去を命じた部分の取消請求を認めるとともに，本件標識のうち，前記違法な除去命令を公示した部分は，国家賠償法上違法であり，その貼付により第１審原告の信用が毀損され精神的苦痛を被ったとして，慰謝料１０万円の損害賠償請求を認めたが，その余の第１審原告の請求をいずれも棄却した。
これに対し，第１審原告及び第１審被告の双方が控訴をして，第１記載のとおりの判決を求めた。
３関係法令等の定め，前提事実，争点及び争点に関する当事者の主張は，当審における主張を踏まえて以下のとおり付加訂正するほかは，原判決「事実及び理由」欄の「第２事案の概要等」の１項から４項（原判決２頁２０行目から１９頁８行目まで）に記載のとおりであるから，これを引用する。(1)原判決９頁１６行目末尾に「また，本件各ロッカーの引き戸に使用されているガラスは，透明で容易に破壊することが可能な材質であるから，放火する意思を持った者が，本件建物に侵入した上本件階段室の塔屋階に到達し，本件各ロッカーのガラスを通じて可燃物である本件冊子を発見すれば，心理的にも物理的にも放火の障害となりうる事情は存在しないから，放火される具体的危険性（可能性）が存在する。」を加える。
(2)原判決１０頁５行目末尾に改行の上，「    また，本件処分時には，本件建物の５階の通路部分に本件本棚等が現に存置されているのであるから，この本件本棚等で放火等によって火災が発生した場合，あるいは，本件建物の各階の居室内等で火災が発生した上，防火戸の管理が不適正であったりした場合などに，階段室を経由して延焼し，本件塔屋階部分の本件各ロッカーのガラスが熱によって破損し，中に収納されている本件冊子が延焼する具体的危険性（可能性）が認められる。」を加える。
(3)原判決１０頁１０行目「そして，」の次に，「火災時に発生する煙等が避難者の視界を妨げ避難の支障となること及び火災時において避難者に通常の心理状態で行動することを期待できないこと等を考慮すると，」を加える。(4)原判決１０頁１３行目末尾に「また，そもそも，本件のように，建物の唯一の屋内階段の階段室内に相当量の可燃物を存置し，また，容易に移動できないロッカー等の固定物を存置して避難経路の幅員を狭める行為については，火災時に発生する煙等が避難者の視界を妨げること及び火災時において避難者に通常の心理状態で行動することを期待できないことに鑑みると，その存置自体が「消火，避難その他の消防の活動」を阻害する具体的な危険のある行為というべきである。」を加える。
(5)原判決１３頁２２行目「常駐しており，」の次に，「これらの者がエレベーターの扉の開閉音を聞いたり，５階通路部分を通ったりすることで，」を加える。
(6)原判決１５頁６行目「発生することはな」の次に，「く，仮に発生したとしても，自動火災報知機が設置されているのであるから，それが鳴ることで，火災に気付いた何者かが早期に本件建物の屋上の扉を開ければ，本件階段室内に熱や煙が充満することはな」を加える。
(7)原判決１９頁３行目の冒頭に「(1)」を加え，同頁８行目末尾に改行の上，次のとおり加える。
「(2)処分行政庁は，第１審原告の弁明を聴取した後，東京消防庁予防部査察課と協議を行い，助言を受けた上で本件処分をなしたものであって，必要かつ十分な注意義務を尽くしているのであるから，国家賠償法上の違法はなく，また，上記のような協議と助言を経たことに鑑みると本件処分にあたっては処分行政庁が相当な根拠をもって消防法５条の３第１項所定の除去命令の要件を満たすと判断したといい得るから処分行政庁に過失もない。


(3)また，仮に本件処分のうち，本件冊子及び南東側ロッカーについて除去命令を発した部分が国家賠償法上違法であり，処分行政庁に過失があったとしても，その余の除去命令部分が適法であり，第１審原告が，消防法上の命令を遵守しない者であることには相違がないところ，本件標識には，適法な除去命令部分と違法な除去命令部分が併せて表示されているのであるから，本件標識の貼付が，第１審原告の社会的評価を低下させることはなく，また，仮にこれがあるとしても，損害賠償をもって慰謝しなければならないほどの損害は，第１審原告には発生していないというべきである。」
(8)原判決４３頁２０行目「甲１８」を「甲２６」に改める。(9)原判決４４頁２２行目「   の」を「その」に改める。
第３当裁判所の判断
１当裁判所は，第１審原告の請求は，本件処分のうち，南東側ロッカー及び本件冊子の除去を命じた部分の取り消しを求める限度で理由があるが，その余の請求には理由がないと判断する。その理由は，以下のとおりである。２争点１（本件処分が消防法５条の３第１項の要件を満たすか否か）については，以下のとおり補足訂正するほかは，原判決「事実及び理由」欄の「第３当裁判所の判断」の「１争点１（本件処分が消防法５条の３第１項の要件を満たすか否か）について」（原判決１９頁１０行目から３４頁１３行目まで）に記載のとおりであるから，これを引用する。
(1)原判決２９頁１７行目「常駐していること」の次に，「など」を加える。(2)原判決３０頁１１行目「熱と」を「一酸化炭素や」に変更し，１２行目「できるから」の次に（乙３６）を加える。
(3)原判決３０頁２０行目「熱」を「一酸化炭素」に改める。(4)原判決３０頁２１行目末尾に，次のとおり加える。「また，書籍を積載した本棚が燃焼する場合，発熱が小さく火災が発見されにくい状況であっても，煙汚染が進行することが認められるから（乙３６の１），本件建物の各階の階段室内に火災報知機が設置されていることを考慮しても，本件本棚等が「消火，避難その他の消防の活動に支障になる」物件にあたるとの前記認定は左右されない。」
(5)原判決３２頁５行目「を考慮すると」を「からすれば，本件各ロッカーの引き戸に使用されているガラスが，透明で容易に破壊することが可能な材質であることを考慮しても」に改める。
(6)原判決３２頁９行目から１９行目を次のとおり変更する。「また，上記(2)で認定説示のとおり，本件建物は鉄骨造りで，本件建物の各居室は入口防火戸で仕切られていること，本件塔屋階には居室がないことから，本件建物の各居室から火災が発生したとしても，本件塔屋階に設置されている本件各ロッカーにまでその火炎が到達することは容易ではなく，更に，本件本棚等が放火等によって燃焼した場合にも，大きな発熱を伴う燃焼状況にはなかなか至らないと推認されるから（乙３６の１），本件各ロッカーにまで火炎が到達することは，絶無ではないにせよ，容易に想定することはできない。そして，本件各ロッカーはスチール製で不燃性のものであり（上記(2)），本件各ロッカーのガラスが熱によって破壊されるためには，火炎がガラスに接触するなどして，加熱側ガラス面上の温度差が７０度以上に達することが必要と考えられること（乙３２，３３の１）からすると，本件建物の各居室から火災が発生したり，本件本棚等が放火等によって燃焼した場合を想定しても，本件冊子について，火災の延焼・拡大に至る危険が具体的に認められるとまではいえない。」
(7)原判決３３頁３行目「発生した火災」の次に，「や本件本棚等が放火等によって燃焼したことによって発生した火炎」を加える。(8)原判決３３頁２４行目末尾に，「なお，火災時に発生する煙等が避難者の視界を妨げ避難の支障となること及び火災時において避難者に通常の心理状態で行動することを期待できないこと等を考慮しても，火災発生時に認められる一般的な危険を超えて，南東側ロッカーが存在することで，火災時における避難，消火などの消防活動の支障が生じる具体的危険があるとまでは認められない。」を加える。
３争点２（国家賠償法１条１項に基づく損害賠償請求の成否）について(1)本件処分を前提としてされた本件標識の貼付は，本件冊子及び南東側ロッカーの除去を求める部分に限って国家賠償法上も違法であり，処分行政庁に過失があるが，その理由は，以下のとおり付加するほかは，原判決３４頁１５行目から２６行目までに記載のとおりであるから，これを引用する。
原判決３４頁２６行目末尾に「なお，処分行政庁内部で協議をし，助言を受けたというだけでは，職務上通常尽くすべき注意義務を尽くしたとも，処分行政庁が相当の根拠をもって本件処分をしたのであるから処分行政庁の判断には過失がないともいうことはできない。」を加える。(2)本件標識の貼付は，本件処分の内容を公示することにより，一般人をして，弁護士である第１審原告が消防法上の命令を遵守しない者であるとの印象を与えるから，職務上法令順守が求められる第１審原告の社会的評価を一定程度低下させることは否定できない。しかし，本件処分のうち，本件本棚等の除去を命ずる部分は，前記説示のとおり適法であるのだから，本件標識のうち，この適法な処分に係る公示は，いずれにしろ行われざるを得ず，したがって，第１審原告が消防法上の命令を遵守しない者であるとの印象を与えることは避けられない。そうすると，本件標識に，本件処分のうち適法な処分に関する公示と並列して，違法な処分に関する公示が含まれているからといって，そのことにより，本件処分のうち適法な処分のみが公示された場合と比較して，第１審原告の社会的評価が低下したとは認めるに足りず，損害賠償をもって慰謝しなければならないほどの損害が第１審原告に生じたとは認められない。
(3)したがって，第１審原告の第１審被告に対する国家賠償法１条１項に基づく損害賠償の請求は理由がない。
第４結論
以上によれば，第１審原告の請求は，本件処分のうち，南東側ロッカー及び本件冊子の除去を命じた部分の取り消しを求める限度で理由があるが，その余の請求には理由がないところ，これと異なる原判決は，その一部が不相当であるから，第１審被告の控訴は，国家賠償法１条１項に基づく損害賠償の請求の一部を認容した原判決の取り消しと，その取り消しに係る第１審原告の請求の棄却を求める限度で理由があるからこれを認容し，第１審被告のその余の控訴及び第１審原告の控訴はいずれも理由がないからこれを棄却することとして，主文のとおり判決する。
東京高等裁判所第２３民事部
裁判長裁判官      夫
裁判官      若林辰   繁


平成２４年８月３１日判決言渡同日原本交付    裁判所書記官平成２３年（行ウ）第４４３号特許料納付書却下処分取消請求事件
口頭弁論終結日平成２４年６月１日
判                      決
山口県宇部市＜以下略＞
原                      告      宇部    興産    株式    会社同訴訟   代理人   弁護士        細谷義   徳同                              鈴木健   文同補佐   人弁理   士      柳橋泰   雄同                              山村大   介同                              伊   藤   佐保子
東京都千代田区霞が関１丁目１番１号
被                      告      国同代表   者法務   大臣       滝                          実処分行   政庁       特許庁   長官    岩井良   行被告指   定代理   人      二本松     裕   子同                              髙岡誠   司同                              佐藤一   行同                              大   江   摩弥子同                              河原研   治
主                      文
１原告の請求を棄却する。
２訴訟費用は原告の負担とする。
事実及   び理由
第１請求
特許番号１８２１３６０号の特許権に係る第１７年分特許料納付書について，特許庁長官がした平成２２年８月２日付け手続却下処分を取り消す。
第２事案の概要
本件は，原告が，後記特許権の第１７年分特許料の追納期間経過後に特許料納付書を提出して特許料及び割増特許料の納付手続をしたのに対し，特許庁長官が同特許料納付書を却下する処分（以下「本件却下処分」という。）をしたことについて，原告が，被告に対し，上記追納期間の徒過には原告の責めに帰することができない理由があると主張し，本件却下処分の取消しを求める事案である。
１前提事実（争いのない事実以外は，証拠等を末尾に記載する。）
(1)原告の有していた特許権
原告は，次の特許権（以下「本件特許権」という。）を有していたが，第１７年分特許料不納を原因として，平成２２年２月１７日付けで，その登録の抹消がされた（乙１）。
特許番号      第１８２１３６０号
発明の名称ピペリジン誘導体，その製造方法並びにそれを含む抗ヒ
スタミン剤
出願年月日昭和６３年７月１５日
出願公告年月日平成５年５月２０日
登録年月日平成６年２月１０日
(2)本件却下処分等の経緯
ア本件特許権の存続期間は，特許出願の日である昭和６３年７月１５日から２０年を経過する日である平成２０年７月１５日までであったが，平成１２年９月２５日及び平成１４年４月１７日付けで存続期間の延長登録の出願がされ（出願番号２０００－７００１０８，２０００－７００１０９，２０００－７００１１０，２００２－７０００３２，２００２－７０００３３），平成１３年６月２０日及び平成１５年３月５日に，延長の期間を５年とする存続期間の延長登録がされ，本件特許権の存続期間は，平成２５年７月１５日まで延長された（乙１）。
イ平成６年法律第１１６号による改正前の特許法（以下，上記改正前の特許法を「改正前特許法」という。）１０７条１項，１０８条２項によれば，本件特許権の第１７年分の特許料の納付期限は，平成２１年５月２０日であった（平成６年法律第１１６号附則８条，１条２号参照）。また，改正前特許法１１２条１項によれば，上記納付期間内に特許料を納付することができないときは，上記期間が経過した後であっても，その期間の経過後６か月以内は，特許料の追納が認められており，上記追納期間の満了日は，平成２１年１１月２０日であった（乙１）。
ウ原告は，上記追納期限である平成２１年１１月２０日までに，所定の特許料及び割増特許料（以下「本件特許料等」という。）を納付しなかった（以下「本件不納付」という。）。これにより，本件特許権は，特許法１１２条４項に基づき，平成２１年５月２０日の経過時にさかのぼって消滅したものとみなされた。
エ原告は，平成２２年４月１２日，特許庁長官に対し，本件特許料等の納付書（以下「本件特許料等納付書」という。）を提出した（甲１）。オ特許庁長官は，平成２２年５月１１日，①本件特許権は，第１７年分の特許料等が追納期間内に納付されなかったため，平成２１年５月２０日までをもって消滅している，②原告は，使用していた特許管理システムに欠陥があったため，本件特許権の第１７年分の特許料納付期限日が設定されず，納付期限及び追納期限を徒過したものであり，本件不納付につき「その責めに帰することができない理由」があると主張するが，特許権の管理をどのようにするかは，自己責任の下で行われるものであり，上記事情は原告の内部事情というべきものであって，原告が特許料の納付を確実に行うための他の手段を併用するなどの措置を講じていたと認められない以上，「その責めに帰することができない理由」があるとは認められず，特許法１１２条の２第１項による特許権の回復の納付とも認めることができないとして，本件特許料等納付書は却下すべきものと認められる旨の平成２２年４月２３日付け却下理由通知を発送した（甲２）。
カ原告は，同年６月９日付けで，特許庁長官に対し，①原告は，株式会社日立製作所（以下「日立」という。）の制作した特許管理システムを用いて特許管理を行っており，本件特許権の延長登録通知を受けた際，上記システムに，上記延長期間を正確に入力したが，②平成２０年２月１９日に本件特許権の第１６年分特許料を納付した時点で，上記システム上，本件特許権の特許料は「完納」と設定され，次回納付期限の設定がされなかった，③原告のその後の調査によれば，原告が平成１６年に導入した上記システムのバージョンアップ版には，上記バージョンアップ前のシステムとは異なり，延長登録出願（子案件）のみならず，元の特許（親案件）にも延長期間を入力しない限り，次回納付期限の設定は延長前のデータに基づきなされるという変更点があったことが判明したが，上記変更点について，日立から何らの説明も受けていなかったなどの事情を挙げ，本件不納付は，上記システム上の不具合によるものであって，原告の責めに帰することのできない事由によるものであるとする弁明書を，陳述書とともに提出した（甲３）。


キ特許庁長官は，原告に対し，平成２２年８月２日，上記弁明書によっても，同年４月２３日付け却下理由通知で通知した却下理由は解消されないとして，本件納付書を却下する処分（本件却下処分）をし，同年８月１０日付けで手続却下の処分書を発送した（甲４）。
ク原告は，特許庁長官に対し，同月３０日付けで，本件却下処分につき，行政不服審査法に基づく異議申立てをしたが，特許庁長官は，平成２３年３月１７日付けで，特許法１１２条の２第１項に規定する「その責めに帰することができない理由」とは，通常の注意力を有する当事者が通常期待される注意を払ってもなお追納期間内に納付をすることができなかった場合を意味すると解されるところ，本件特許権の第１７年分特許料納付手続において，原告が特許権者として通常期待される注意を払っていたとは認められず，「その責めに帰することができない理由」があるとは認められないとして，上記異議申立てを棄却する旨の決定をし，同決定は，同月１８日に原告に送達された（甲６，乙２）。
ケ原告は，同年７月２０日，本件訴訟を提起した。
２争点
本件特許料等を追納期間内に納付することができなかったことについて，原告に，平成２３年法律第６３号による改正前の特許法１１２条の２（以下「特許法１１２条の２」という。）第１項所定の「その責めに帰することができない理由」が認められるか。
３争点に対する当事者の主張
（原告の主張）
(1)特許法１１２条の２第１項の「その責めに帰することができない理由」とは，通常の注意力を有する当事者が通常期待される注意を尽くしてもなお避けることができないと認められる事由により追納期間内に納付できなかった場合をいうものと解される。
(2)原告における特許管理の方法及び本件不納付に至る具体的事情は次のとおりである。
ア原告は，コンピュータを使用した特許管理システムにより特許管理を行っており，特許料納付については，①毎月，当月から３か月後の暦月の１か月間に納付期限が到来する特許権を，年金納付対象案件として検索し，②上記検索により抽出された各案件について，特許料納付の要否を判断し，納付が必要であると判断した案件については，特許管理システム上の年金納付書出力機能により年金納付書を自動作成して出力する（なお，上記出力により，特許管理システム上，年金納付対象案件の今年度分の納付データに納付日が設定されるとともに，次回分の納付データが新たに作成され，次回納付期限日が更新されることになる。）という方法により管理している。
イ原告は，上記特許管理システムとして，日立の制作した「ＭＣ４」との名称のソフトウェアを採用していた（以下，「ＭＣ４」による特許管理システムを「原告旧システム」という。）。
ウ原告旧システムにおいて，延長登録出願があった場合，延長登録出願は，延長される元案件の特許（以下「親案件」という。）に対するいわゆる「子案件」として登録され，延長登録があった場合には，延長期間を子案件に入力することにより，親案件にも延長データが反映される仕組みになっていた。原告は，本件特許に関し，平成１３年６月２６日及び平成１５年３月１１日に期間延長通知を受けたことから，原告旧システムにおいて，本件特許の「子案件」に延長期間を入力し，これにより，原告旧システム上，本件特許の満了日は，親案件及び子案件ともに平成２５年７月１５日と表示されることになった。
エ原告は，平成１６年，「ＭＣ４」の後継ソフトウェアである「ＭＣ５」との名称のソフトウェアを導入し，特許管理システムのバージョンアップを行い（以下，「ＭＣ５」による特許管理システムを「原告新システム」といい，原告における原告旧システムから原告新システムへの移行を「本件移行」という。），原告旧システム内のデータを原告新システム内に移行した。
本件移行作業は，データ移行対応表（甲１０）に基づき，日立の制作したデータ移行ツールを用いて行われ，「権利満了日」のデータを含むデータ移行が正常に実施されていることを日立及び原告が確認した。これによって，本件特許の権利満了日は，原告新システムにおいても，平成２５年７月１５日と表示されることになった。
オしかし，原告新システムにおいては，原告旧システムとは異なり，子案件への延長期間の入力により，親案件における権利満了日の表示が期間延長を反映していたとしても，これとは別に親案件においても延長期間を入力しない限り，次回納付期限及びその有無については，延長前のデータを用いて判定する仕組みとなっていた。そのため，本件特許については，権利満了日が平成２５年７月１５日と表示されていたにもかかわらず，特許料等の次回納付期限及びその有無が，延長前のデータを用いて判定されてしまい，平成２０年２月１９日に第１６年分の年金を納付した時点で，本件システム上「完納」と設定され，「次回納付期限日」及び「次回納付予定期限日」がブランクとなった。このため，原告は，本件特許の本来の年金納付期限日及び追納期限を徒過してしまったものである。なお，原告は，延長登録に係る入力方法の変更点について，日立から全く説明を受けていなかった。
(3)上記(2)の経緯によれば，原告は，次のとおり，特許管理の各場面において，通常の注意力を有する当事者が通常期待される注意を尽くしていたことが明らかである。
ア特許管理方法選択の場面
特許管理方法選択の場面においては，具体的事情の下，原告が採り得る選択肢の中で，原告がその選択に通常期待される注意を尽くしていたかが検討されるべきであるところ，原告が１０００件以上の特許を保有し，かつ，多数の国内外特許出願を行っていることからすれば，人手による特許管理は不可能であり，コンピュータ・プログラムによる特許管理を選択せざるを得ない。そして，原告がコンピュータ・プログラムの自社制作を行っていないことからすれば，第三者の制作したコンピュータ・プログラムに基づく特許管理システムを利用する以外に管理のための合理的な手段はない。そうすると，原告には，「どのような特許管理システムを導入するか」という選択肢しか残されていないことになるところ，原告は，日立という信頼性に関し定評のある業者のシステムを選択し，導入しているのであるから，この点において，通常期待される注意を尽くしていたといえることは明らかである。
イ日常的な管理の場面
原告は，原告の主張(2)アのとおり，特許管理システムを用いて「次回納付期限日」の設定を定期的に検索し，特許料を納付することとしていたところ，このような管理方法は，本件システムの設計からみてごく自然な，通常の方法である。
ウ本件移行について
(ア)仮移行作業について